(57)【要約】【課題】金属腐食防止性がよく、かつ部材の保持性能に優れた粘着シートを提供する。【解決手段】ベースポリマーと、架橋性官能基の種類が互いに異なる二種以上の架橋剤と、アゾール系防錆剤と、を含む粘着剤組成物から形成された粘着剤層を含む粘着シートが提供される。ここで、上記二種以上の架橋剤のうち一種はイソシアネート系架橋剤である。上記ベースポリマーを構成するモノマー成分は、カルボキシ基含有モノマーを含む。上記粘着剤層における上記アゾール系防錆剤の含有量は、上記ベースポリマー１００重量部に対して８重量部未満である。【選択図】図１
2018028051.tif 000002
【特許請求の範囲】
【請求項１】
粘着剤層を含む粘着シートであって、
前記粘着剤層は、ベースポリマーと、架橋性官能基の種類が互いに異なる二種以上の架橋剤と、アゾール系防錆剤と、を含む粘着剤組成物から形成された粘着剤層であり、
前記二種以上の架橋剤のうち一種はイソシアネート系架橋剤であり、
前記ベースポリマーを構成するモノマー成分はカルボキシ基含有モノマーを含み、
前記粘着剤層における前記アゾール系防錆剤の含有量は、前記ベースポリマー１００重量部に対して８重量部未満である、粘着シート。
【請求項２】
前記粘着剤層は、３００ｋＨｚにおける比誘電率が３以上である、請求項１に記載の粘着シート。
【請求項３】
前記ベースポリマーを構成するモノマー成分は、炭素原子数が４以下のアルキル基をエステル末端に有する（メタ）アクリレートを該モノマー成分の５０重量％以上含む、請求項１または２に記載の粘着シート。
【請求項４】
前記モノマー成分における前記カルボキシ基含有モノマーの含有量は３重量％超である、請求項１から３のいずれか一項に記載の粘着シート。
【請求項５】
前記粘着剤層における前記アゾール系防錆剤の含有量は、前記ベースポリマーを構成するモノマー成分に含まれる前記カルボキシ基含有モノマー１０重量部当たり０．２重量部以上１５重量部以下である、請求項１から４のいずれか一項に記載の粘着シート。
【請求項６】
前記粘着剤層は粘着付与樹脂を含む、請求項１から５のいずれか一項に記載の粘着シート。
【請求項７】
前記粘着付与樹脂として、水酸基価３０ｍｇＫＯＨ／ｇ以上の粘着付与樹脂を含む、請求項６に記載の粘着シート。
【請求項８】
ポリエチレンテレフタレートに対する室温剥離強度が１５Ｎ／２５ｍｍ以上である、請求項１から７のいずれか一項に記載の粘着シート。
【請求項９】
前記アゾール系防錆剤として、１，２，３−ベンゾトリアゾール、５−メチルベンゾトリアゾール、４−メチルベンゾトリアゾールおよびカルボキシベンゾトリアゾールからなる群から選択される少なくとも１種のベンゾトリアゾール系化合物を含む、請求項１から８のいずれか一項に記載の粘着シート。
【請求項１０】
携帯電子機器において部材の固定に用いられる、請求項１から９のいずれか一項に記載の粘着シート。
【発明の詳細な説明】
【技術分野】
【０００１】
本発明は、粘着シートに関する。
【背景技術】
【０００２】
一般に、粘着剤（感圧接着剤ともいう。以下同じ。）は室温付近の温度域において柔らかい固体（粘弾性体）の状態を呈し、圧力により簡単に被着体に接着する性質を有する。このような性質を活かして、粘着剤は、家電製品から自動車、各種機械、電気機器、電子機器等の様々な産業分野において、典型的には該粘着剤の層を含む粘着シートの形態で、作業性がよく接着の信頼性の高い接合手段として広く利用されている。粘着シートは、例えば、携帯電話、スマートフォン、タブレット型パソコン等の携帯電子機器における部材の固定等にも好ましく用いられている。粘着シートに関する技術文献として特許文献１〜４が挙げられる。
【先行技術文献】
【特許文献】
【０００３】
【特許文献１】国際公開第２０１５／１４５７６７号
【特許文献２】特開２０１１−１５４７００号公報
【特許文献３】特開２００６−０４５３１５号公報
【特許文献４】特開平７−２４２８６３号公報
【発明の概要】
【発明が解決しようとする課題】
【０００４】
ところで、金属面を有する部材の固定等に用いられる粘着シートは、該金属面を腐食させにくい性質（金属腐食防止性）を有することが望ましい。従来、粘着シートの分野において金属腐食を防止する代表的な手法は、該粘着シートの粘着剤層を構成する粘着剤として、カルボキシ基含有モノマーを含まないモノマー組成のベースポリマーに基づく粘着剤を採用するというものであった。また、金属腐食を防止するために、ベンゾトリアゾール等の防錆剤を粘着剤に添加することも提案されている。
【０００５】
しかし、例えば携帯電子機器における部材の固定においては、耐久性や長寿命化、安全性等の観点から、該部材の保持性能（すなわち、部材を固定された状態に保つ性能）に対する要求が年々高度化しており、このような要求の高まりに対して、金属腐食防止を意図して設計された従来の粘着シートでは十分に対応できなくなってきている。
【０００６】
本発明は、かかる事情に鑑みてなされたものであって、金属腐食防止性がよく、かつ部材の保持性能に優れた粘着シートを提供することを目的とする。
【課題を解決するための手段】
【０００７】
この明細書によると、ベースポリマーと、架橋性官能基の種類が互いに異なる二種以上の架橋剤と、アゾール系防錆剤と、を含む粘着剤組成物から形成された粘着剤層を含む粘着シートが提供される。上記二種以上の架橋剤のうち一種はイソシアネート系架橋剤である。上記ベースポリマーを構成するモノマー成分は、カルボキシ基含有モノマーを含む。上記粘着剤層における上記アゾール系防錆剤の含有量は、上記アクリル系ポリマー１００重量部に対して８重量部未満である。
【０００８】
このような構成を有する粘着シートは、ベースポリマーを構成するモノマー成分の組成にカルボキシ基含有モノマーを含むことにより、せん断方向への衝撃に対して良好な耐久性（せん断衝撃耐性；例えば、後述する衝撃接着強さにより評価され得る。）を発揮し得る。また、アゾール系防錆剤を含む組成においてイソシアネート系架橋剤と他の架橋剤とを組み合わせて用いることにより、凝集力（例えば耐熱凝集力）と金属腐食防止性とを好適に両立することができる。これにより、金属腐食防止性がよく、かつ部材の保持性能に優れた粘着シートが実現され得る。
【０００９】
ここに開示される技術は、上記粘着剤層の３００ｋＨｚにおける比誘電率が３以上である態様で好ましく実施され得る。このような比誘電率を示す粘着剤層は、例えば、誘電体方式の感圧センサを固定する用途に好ましく用いられ得る。
【００１０】
一態様において、上記モノマー成分は、炭素原子数が４以下の炭化水素基をエステル末端に有する（メタ）アクリレートを該モノマー成分の５０重量％以上含む。このようにアルキル鎖が短いモノマーを多く含むモノマー組成のアクリル系ポリマーをベースポリマーとする構成では、比誘電率の高い粘着剤層が得られやすい。このことは、例えば静電容量方式の感圧センサを固定する用途において有利となり得る。
【００１１】
一態様において、上記モノマー成分における上記カルボキシ基含有モノマーの含有量は３重量％超である。このような組成のモノマー成分によると、より高いせん断衝撃耐性を示す粘着剤層が実現される傾向にある。
【００１２】
上記アゾール系防錆剤の含有量は、上記カルボキシ基含有モノマー１０重量部当たり、例えば０．２重量部以上１５重量部以下とすることができる。このような構成において、カルボキシ基含有モノマーの使用による良好なせん断衝撃耐性や耐熱凝集力と、アゾール系防錆剤の使用による金属腐食防止性とを好適に両立することができる。
【００１３】
ここに開示される技術における粘着剤層は、粘着付与樹脂を含み得る。粘着剤層に粘着付与樹脂を含有させることにより、被着体に対する接着性を高め、部材の保持性能を向上させることができる。
【００１４】
一態様に係る粘着シートは、上記粘着剤層に含まれる上記粘着付与樹脂が、水酸基価３０ｍｇＫＯＨ／ｇ以上の粘着付与樹脂を含む。このように比較的水酸基価の高い粘着付与樹脂を粘着剤層に含有させることにより、被着体に対する接着性を高め、部材の保持性能を効果的に向上させることができる。上記水酸基価３０ｍｇＫＯＨ／ｇ以上の粘着付与樹脂としては、例えば、テルペンフェノール樹脂等のようなフェノール系粘着付与樹脂を好ましく採用し得る。
【００１５】
ここに開示される粘着シートは、ポリエチレンテレフタレート（ＰＥＴ）に対する室温剥離強度が１５Ｎ／２５ｍｍ以上であることが好ましい。このような粘着シートは、より良好な部品保持性能を発揮するものとなり得る。
【００１６】
上記アゾール系防錆剤としては、防錆効果の観点から、１，２，３−ベンゾトリアゾール、５−メチルベンゾトリアゾール、４−メチルベンゾトリアゾールおよびカルボキシベンゾトリアゾールからなる群から選択される少なくとも１種のベンゾトリアゾール系化合物を好ましく採用することができる。
【００１７】
ここに開示される粘着シートは、金属腐食防止性がよく、かつ部材の保持性能（例えばせん断衝撃耐性）に優れることから、携帯電子機器における部材の固定に好適に用いられ得る。例えば、携帯電子機器を構成する他の部材に感圧センサを固定する態様で好ましく用いられ得る。
【図面の簡単な説明】
【００１８】
【図１】粘着シートの一構成例を模式的に示す断面図である。
【図２】粘着シートの他の構成例を模式的に示す断面図である。
【発明を実施するための形態】
【００１９】
以下、本発明の好適な実施形態を説明する。なお、本明細書において特に言及している事項以外の事柄であって本発明の実施に必要な事柄は、本明細書に記載された発明の実施についての教示と出願時の技術常識とに基づいて当業者に理解され得る。本発明は、本明細書に開示されている内容と当該分野における技術常識とに基づいて実施することができる。また、以下の図面において、同じ作用を奏する部材・部位には同じ符号を付して説明することがあり、重複する説明は省略または簡略化することがある。また、図面に記載の実施形態は、本発明を明瞭に説明するために模式化されており、製品として実際に提供される本発明の粘着シートのサイズや縮尺を必ずしも正確に表したものではない。
【００２０】
本明細書において「粘着剤」とは、前述のように、室温付近の温度域において柔らかい固体（粘弾性体）の状態を呈し、圧力により簡単に被着体に接着する性質を有する材料をいう。ここでいう粘着剤は、「C. A. Dahlquist， “Adhesion : Fundamental and Practice”， McLaren & Sons， (1966) P. 143」に定義されているとおり、一般的に、複素引張弾性率Ｅ＊（１Ｈｚ）＜１０７ｄｙｎｅ／ｃｍ２を満たす性質を有する材料（典型的には、２５℃において上記性質を有する材料）であり得る。
【００２１】
この明細書において「（メタ）アクリロイル」とは、アクリロイルおよびメタクリロイルを包括的に指す意味である。同様に、「（メタ）アクリレート」とはアクリレートおよびメタクリレートを、「（メタ）アクリル」とはアクリルおよびメタクリルを、それぞれ包括的に指す意味である。
【００２２】
この明細書において「アクリル系ポリマー」とは、該ポリマーを構成するモノマー単位として、１分子中に少なくとも１つの（メタ）アクリロイル基を有するモノマーに由来するモノマー単位を含む重合物をいう。以下、１分子中に少なくとも１つの（メタ）アクリロイル基を有するモノマーを「アクリル系モノマー」ともいう。したがって、この明細書におけるアクリル系ポリマーは、アクリル系モノマーに由来するモノマー単位を含むポリマーとして定義される。上記アクリル系ポリマーの典型例は、アクリル系モノマーを５０重量％を超えて含むモノマー成分の重合物である。好ましい一態様において、上記モノマー成分に占めるアクリル系モノマーの割合は、凡そ７０重量％以上（例えば凡そ９０重量％以上）であり得る。
【００２３】
ここに開示される粘着シートは、ベースポリマーと架橋剤と防錆剤とを含む粘着剤組成物から形成された粘着剤層を含んで構成されている。ここで、ベースポリマーとは、粘着剤層に含まれるゴム状ポリマー（室温付近の温度域においてゴム弾性を示すポリマー）のうちの主成分をいう。また、この明細書において「主成分」とは、特記しない場合、５０重量％を超えて含まれる成分を指す。
【００２４】
ここに開示される粘着シートは、非剥離性の基材（支持基材）の片面または両面に上記粘着剤層を有する形態の基材付き粘着シートであってもよく、上記粘着剤層が剥離ライナーに保持された形態等の基材レスの粘着シート（すなわち、非剥離性の基材を有しない粘着シート）であってもよい。ここでいう粘着シートの概念には、粘着テープ、粘着ラベル、粘着フィルム等と称されるものが包含され得る。なお、ここに開示される粘着シートは、ロール状であってもよく、枚葉状であってもよい。あるいは、さらに種々の形状に加工された形態の粘着シートであってもよい。
【００２５】
両面粘着タイプの基材レス粘着シート（基材レス両面粘着シート）の構成例を図１，２に示す。図１に示す粘着シート１は、基材レスの粘着剤層２１の両面２１Ａ，２１Ｂが、少なくとも該粘着剤層側が剥離面となっている剥離ライナー３１，３２によってそれぞれ保護された構成を有する。図２に示す粘着シート２は、基材レスの粘着剤層２１の一方の表面（粘着面）２１Ａが、両面が剥離面となっている剥離ライナー３１により保護された構成を有し、これを巻回すると、粘着剤層２１の他方の表面（粘着面）２１Ｂが剥離ライナー３１の背面に当接することにより、他面２１Ｂもまた剥離ライナー３１で保護された構成とできるようになっている。ここに開示される技術は、粘着シートの厚さを小さくする観点から、このような基材レスの形態で好ましく実施され得る。あるいは、ここに開示される粘着シートは、特に図示しないが、非剥離性の基材（支持基材）の両面に粘着剤層を有する基材付き両面粘着シートの形態であってもよい。
【００２６】
＜粘着剤層＞
ここに開示される技術において、粘着剤層を構成する粘着剤の種類は特に限定されない。例えば、アクリル系粘着剤、ゴム系粘着剤（天然ゴム系、合成ゴム系、これらの混合系等）、シリコーン系粘着剤、ポリエステル系粘着剤、ウレタン系粘着剤、ポリエーテル系粘着剤、ポリアミド系粘着剤、フッ素系粘着剤等の公知の各種粘着剤から選択される１種または２種以上の粘着剤を含んで構成された粘着剤層であり得る。ここで、アクリル系粘着剤とは、アクリル系ポリマーをベースポリマー（ポリマー成分のなかの主成分、すなわち５０重量％を超えて含まれる成分）とする粘着剤をいう。ゴム系粘着剤その他の粘着剤についても同様の意味である。
【００２７】
ここに開示される技術は、透明性や耐候性等の観点から、アクリル系粘着剤を主成分（すなわち、５０重量％を超えて含まれる成分）とする粘着剤層を含む粘着シートの形態で好ましく実施され得る。上記粘着剤層におけるアクリル系粘着剤の含有量は、好ましくは７０重量％以上、より好ましくは９０重量％以上であり、９８重量％超であってもよく、実質的にアクリル系粘着剤からなる粘着剤層であってもよい。以下、アクリル系ポリマーをベースポリマーとする粘着剤および該粘着剤により形成された粘着剤層を有する粘着シートについて主に説明するが、ここに開示される粘着シートはこれに限定されない。
【００２８】
（アクリル系ポリマー）
ここに開示される技術におけるアクリル系ポリマーは、好ましくは、アルキル（メタ）アクリレートを主モノマーとして含み、かつカルボキシ基含有モノマーを含み、必要に応じて上記主モノマーと共重合性を有する副モノマーをさらに含み得るモノマー成分の重合物である。ここで主モノマーとは、アクリル系ポリマーを構成するモノマー成分における主成分、すなわち該モノマー成分に５０重量％を超えて含まれる成分をいう。
【００２９】
アルキル（メタ）アクリレートとしては、例えば下記式（１）で表される化合物を好適に用いることができる。
ＣＨ２＝Ｃ（Ｒ１１）ＣＯＯＲ１２          （１）
ここで、上記式（１）中のＲ１１は水素原子またはメチル基である。また、Ｒ１２は炭素原子数１〜２０の鎖状アルキル基（以下、このような炭素原子数の範囲を「Ｃ１−２０」と表すことがある。）である。粘着剤の貯蔵弾性率等の観点から、Ｒ１２がＣ１−１４の鎖状アルキル基であるアルキル（メタ）アクリレートが好ましく、Ｒ１２がＣ１−１０の鎖状アルキル基であるアルキル（メタ）アクリレートがより好ましい。
【００３０】
Ｒ１２がＣ１−２０の鎖状アルキル基であるアルキル（メタ）アクリレートの具体例としては、特に限定されないが、例えばメチル（メタ）アクリレート、エチル（メタ）アクリレート、プロピル（メタ）アクリレート、イソプロピル（メタ）アクリレート、ｎ−ブチル（メタ）アクリレート、イソブチル（メタ）アクリレート、ｓ−ブチル（メタ）アクリレート、ｔ−ブチル（メタ）アクリレート、ペンチル（メタ）アクリレート、イソペンチル（メタ）アクリレート、ヘキシル（メタ）アクリレート、ヘプチル（メタ）アクリレート、２−エチルヘキシル（メタ）アクリレート、オクチル（メタ）アクリレート、イソオクチル（メタ）アクリレート、ノニル（メタ）アクリレート、イソノニル（メタ）アクリレート、デシル（メタ）アクリレート、イソデシル（メタ）アクリレート、ウンデシル（メタ）アクリレート、ドデシル（メタ）アクリレート、トリデシル（メタ）アクリレート、テトラデシル（メタ）アクリレート、ペンタデシル（メタ）アクリレート、ヘキサデシル（メタ）アクリレート、ヘプタデシル（メタ）アクリレート、オクタデシル（メタ）アクリレート、ノナデシル（メタ）アクリレート、エイコシル（メタ）アクリレート等が挙げられる。これらアルキル（メタ）アクリレートは、１種を単独でまたは２種以上を組み合わせて用いることができる。アルキル（メタ）アクリレートの好適例として、ｎ−ブチルアクリレート（ＢＡ）および２−エチルヘキシルアクリレート（２ＥＨＡ）が挙げられる。
【００３１】
アクリル系ポリマーを構成するモノマー成分に占めるアルキル（メタ）アクリレートの割合は、典型的には５０重量％超であり、例えば７０重量％以上とすることができ、８５重量％以上としてもよく、９０重量％以上としてもよい。また、モノマー成分に占めるアルキル（メタ）アクリレートの割合は、典型的には１００重量％未満であり、通常は９９．５重量％以下とすることが適当であり、９８重量％以下（例えば９７重量％未満）としてもよい。このような組成のモノマー成分によると、部材の保持性能に優れた粘着シートが得られやすい。
【００３２】
ここに開示される技術は、上記モノマー成分がＣ１−４アルキル（メタ）アクリレートを５０重量％以上含む態様で好ましく実施することができる。かかるモノマー組成のアクリル系ポリマーによると、炭素原子数が５以上のアルキル基をエステル末端に有する（メタ）アクリレートを主モノマーとするアクリル系ポリマーに比べて、より比誘電率の高い粘着剤層が形成される傾向にある。粘着剤層の比誘電率が高いことは、感圧センサ（例えば、静電容量方式の感圧センサ）に貼り付けて用いられることが想定される粘着シートにおいて、該感圧センサの感度向上等の観点から有利となり得る。このような粘着シートは、典型的には両面粘着シートの形態で、例えば静電容量方式の感圧センサの固定等に好ましく用いられ得る。より比誘電率を高める観点から、モノマー成分に占めるＣ１−４アルキル（メタ）アクリレートの割合を７０重量％以上としてもよく、８５重量％以上（例えば９０重量％以上）としてもよい。一方、良好な部材保持性能を得る観点から、モノマー成分に占めるＣ１−４アルキル（メタ）アクリレートの割合は、通常、９９．５重量％以下とすることが適当であり、９８重量％以下（例えば９７重量％未満）としてもよい。
【００３３】
ここに開示される技術は、上記モノマー成分がＣ２−４アルキルアクリレートを５０重量％以上（例えば７０重量％以上、または８５重量％以上、または９０重量％以上）含む態様で好ましく実施され得る。Ｃ２−４アルキルアクリレートの具体例として、エチルアクリレート、プロピルアクリレート、イソプロピルアクリレート、ｎ−ブチルアクリレート（ＢＡ）、イソブチルアクリレート、ｓ−ブチルアクリレートおよびｔ−ブチルアクリレートが挙げられる。Ｃ２−４アルキルアクリレートは、１種を単独でまたは２種以上を組み合わせて用いられ得る。このような態様によると、比誘電率が高い粘着剤層を備え、かつ部材（被着体）に対する密着性のよい粘着シートが実現されやすい。なかでも好ましい一態様として、上記モノマー成分がＢＡを５０重量％より多く（例えば７０重量％以上、または８５重量％以上、または９０重量％以上）含む態様が挙げられる。一方、良好な部材保持性能を得る観点から、モノマー成分に占めるＣ１−４アルキル（メタ）アクリレートの割合は、通常、９９．５重量％以下とすることが適当であり、９８重量％以下（例えば９７重量％未満）としてもよい。
【００３４】
ここに開示される技術は、また、上記モノマー成分がＣ５−２０アルキル（メタ）アクリレートを５０重量％以上（例えば７０重量％以上、または８５重量％以上、または９０重量％以上）含む態様でも実施することができる。かかるモノマー組成のアクリル系ポリマーによると、Ｃ１−４アルキル（メタ）アクリレートを主モノマーとするモノマー組成のアクリル系ポリマーに比べて、より比誘電率の低い粘着剤層が形成される傾向にある。粘着剤層の比誘電率が低いことは、感圧センサ（例えば、抵抗方式の感圧センサ）に貼り付けて用いられることが想定される粘着シートにおいて、該感圧センサの信号を損ないにくい（例えば、信号強度を低下させにくい）等の観点から有利となり得る。このような粘着シートは、典型的には両面粘着シートの形態で、例えば抵抗方式の感圧センサの固定等に好ましく用いられ得る。Ｃ５−２０アルキル（メタ）アクリレートとしては、Ｃ６−１４アルキル（メタ）アクリレートが好ましい。一態様において、Ｃ６−１０アルキルアクリレート（例えばＣ８−１０アルキルアクリレート）を好ましく採用し得る。
【００３５】
ここに開示される技術におけるベースポリマーは、該ベースポリマー（例えばアクリル系ポリマー）を構成するモノマー成分がカルボキシ基含有モノマーを含む。モノマー成分がカルボキシ基含有モノマーを含むことにより、せん断方向への衝撃に対して良好な耐久性（せん断衝撃耐性）を示す粘着シートが得られやすくなる。また、粘着剤層と被着体（固定対象の部材等）との密着性向上にも有利となり得る。カルボキシ基含有モノマーとしては、例えばアクリル酸、メタクリル酸、カルボキシエチル（メタ）アクリレート、カルボキシペンチル（メタ）アクリレート、クロトン酸、イソクロトン酸等のエチレン性不飽和モノカルボン酸；マレイン酸、イタコン酸、シトラコン酸等のエチレン性不飽和ジカルボン酸およびその無水物（無水マレイン酸、無水イタコン酸等）；等が例示される。これらは、いずれか１種を単独でまたは２種を組み合わせて用いることができる。なかでも好ましいカルボキシ基含有モノマーとして、アクリル酸（ＡＡ）およびメタクリル酸（ＭＡＡ）が挙げられる。ＡＡが特に好ましい。
【００３６】
ベースポリマーを構成するモノマー成分におけるカルボキシ基含有モノマーの含有量は、例えば、該モノマー成分の０．２重量％以上（典型的には０．５重量％以上）とすることができ、通常は１重量％以上とすることが適当であり、２重量％以上としてもよく、３重量％以上としてもよい。カルボキシ基含有モノマーの含有量を３重量％超とすることにより、より高い効果（例えば、衝撃接着強さを向上させる効果）が発揮され、より部材の保持性能に優れた粘着シートが実現され得る。かかる観点から、一態様において、カルボキシ基含有モノマーの含有量は、モノマー成分の３．２重量％以上とすることができ、３．５重量％以上としてもよく、４重量％以上としてもよく、４．５重量％以上としてもよい。カルボキシ基含有モノマーの含有量の上限は特に制限されないが、防錆剤の使用量を低減しやすくする観点から、例えば１５重量％以下とすることができ、１２重量％以下としてもよく、１０重量％以下としてもよい。ここに開示される技術は、カルボキシ基含有モノマーの含有量がモノマー成分の７重量％以下（典型的には７重量％未満、例えば６．８重量％以下、または６．０重量％以下）である態様でも好ましく実施され得る。
【００３７】
主モノマーであるアルキル（メタ）アクリレートと共重合性を有する副モノマーは、アクリル系ポリマーに架橋点を導入したり、アクリル系ポリマーの凝集力を高めたりするために役立ち得る。また、副モノマーは、粘着剤層の比誘電率の調節にも役立ち得る。副モノマーとしては、例えば、以下のような官能基含有モノマーを、１種を単独でまたは２種以上を組み合わせて用いることができる。
水酸基含有モノマー：例えば２−ヒドロキシエチル（メタ）アクリレート、２−ヒドロキシプロピル（メタ）アクリレート、３−ヒドロキシプロピル（メタ）アクリレート、４−ヒドロキシブチル（メタ）アクリレート等のヒドロキシアルキル（メタ）アクリレート類；ビニルアルコール、アリルアルコール等の不飽和アルコール類；ポリプロピレングリコールモノ（メタ）アクリレート。
アミド基含有モノマー：例えば（メタ）アクリルアミド、Ｎ，Ｎ−ジメチル（メタ）アクリルアミド、Ｎ−ブチル（メタ）アクリルアミド、Ｎ−メチロール（メタ）アクリルアミド、Ｎ−メチロールプロパン（メタ）アクリルアミド、Ｎ−メトキシメチル（メタ）アクリルアミド、Ｎ−ブトキシメチル（メタ）アクリルアミド。
アミノ基含有モノマー：例えばアミノエチル（メタ）アクリレート、Ｎ，Ｎ−ジメチルアミノエチル（メタ）アクリレート、ｔ−ブチルアミノエチル（メタ）アクリレート。
エポキシ基を有するモノマー：例えばグリシジル（メタ）アクリレート、メチルグリシジル（メタ）アクリレート、アリルグリシジルエーテル。
シアノ基含有モノマー：例えばアクリロニトリル、メタクリロニトリル。
ケト基含有モノマー：例えばジアセトン（メタ）アクリルアミド、ジアセトン（メタ）アクリレート、ビニルメチルケトン、ビニルエチルケトン、アリルアセトアセテート、ビニルアセトアセテート。
窒素原子含有環を有するモノマー：例えばＮ−ビニル−２−ピロリドン、Ｎ−メチルビニルピロリドン、Ｎ−ビニルピリジン、Ｎ−ビニルピペリドン、Ｎ−ビニルピリミジン、Ｎ−ビニルピペラジン、Ｎ−ビニルピラジン、Ｎ−ビニルピロール、Ｎ−ビニルイミダゾール、Ｎ−ビニルオキサゾール、Ｎ−ビニルモルホリン、Ｎ−ビニルカプロラクタム、Ｎ−（メタ）アクリロイルモルホリン。
アルコキシシリル基含有モノマー：例えば３−（メタ）アクリロキシプロピルトリメトキシシラン、３−（メタ）アクリロキシプロピルトリエトキシシラン、３−（メタ）アクリロキシプロピルメチルジメトキシシラン、３−（メタ）アクリロキシプロピルメチルジエトキシシラン。
【００３８】
アクリル系ポリマーを構成するモノマー成分が上述のような官能基含有モノマーを含む場合、該モノマー成分における官能基含有モノマーの含有量は特に限定されない。官能基含有モノマーの使用による効果を適切に発揮する観点から、モノマー成分における官能基含有モノマーの含有量は、例えば０．１重量％以上とすることができ、通常は０．５重量％以上とすることが適当であり、１重量％以上としてもよい。また、主モノマーやカルボキシ基含有モノマーとの関係で粘着性能のバランスをとりやすくする観点から、モノマー成分における官能基含有モノマーの含有量は、通常、４０重量％以下とすることが適当であり、２０重量％以下とすることが好ましく、１０重量％以下（例えば５重量％以下）としてもよい。ここに開示される技術は、モノマー成分が官能基含有モノマーを実質的に含まない態様（例えば、モノマー成分が実質的にアルキル（メタ）アクリレートおよびカルボキシ基含有モノマーのみからなる態様）でも好ましく実施され得る。ここで、モノマー成分が官能基含有モノマーを実質的に含まないとは、少なくとも意図的には官能基含有モノマーを用いないことをいい、例えば０．０５重量％以下（典型的には０．０１重量％以下）程度の官能基含有モノマーが非意図的に含まれることは許容され得る。
【００３９】
アクリル系ポリマーを構成するモノマー成分は、凝集力向上等の目的で、上述した副モノマー以外の他の共重合成分を含んでいてもよい。他の共重合成分の例としては、酢酸ビニル、プロピオン酸ビニル、ラウリン酸ビニル等のビニルエステル系モノマー；スチレン、置換スチレン（α−メチルスチレン等）、ビニルトルエン等の芳香族ビニル化合物；シクロヘキシル（メタ）アクリレート、シクロペンチル（メタ）アクリレート、イソボルニル（メタ）アクリレート等のシクロアルキル（メタ）アクリレート；アリール（メタ）アクリレート（例えばフェニル（メタ）アクリレート）、アリールオキシアルキル（メタ）アクリレート（例えばフェノキシエチル（メタ）アクリレート）、アリールアルキル（メタ）アクリレート（例えばベンジル（メタ）アクリレート）等の芳香族性環含有（メタ）アクリレート；エチレン、プロピレン、イソプレン、ブタジエン、イソブチレン等のオレフィン系モノマー；塩化ビニル、塩化ビニリデン等の塩素含有モノマー；２−（メタ）アクリロイルオキシエチルイソシアネート等のイソシアネート基含有モノマー；メトキシエチル（メタ）アクリレート、エトキシエチル（メタ）アクリレート等のアルコキシ基含有モノマー；メチルビニルエーテル、エチルビニルエーテル等のビニルエーテル系モノマー；１，６−ヘキサンジオールジ（メタ）アクリレート、トリメチロールプロパントリ（メタ）アクリレート等の、１分子中に２以上（例えば３以上）の重合性官能基（例えば（メタ）アクリロイル基）を有する多官能モノマー；等が挙げられる。
【００４０】
かかる他の共重合成分の量は、目的および用途に応じて適宜選択すればよく特に限定されないが、使用による効果を適切に発揮する観点から、通常は０．０５重量％以上とすることが適当であり、０．５重量％以上としてもよい。また、粘着性能のバランスをとりやすくする観点から、モノマー成分における他の共重合成分の含有量は、通常、２０重量％以下とすることが適当であり、１０重量％以下（例えば５重量％以下）としてもよい。ここに開示される技術は、モノマー成分が他の共重合成分を実質的に含まない態様でも好ましく実施され得る。ここで、モノマー成分が他の共重合成分を実質的に含まないとは、少なくとも意図的には他の共重合成分を用いないことをいい、他の共重合成分が例えば０．０１重量％以下程度、非意図的に含まれることは許容され得る。
【００４１】
アクリル系ポリマーの共重合組成は、該ポリマーのガラス転移温度（Ｔｇ）が凡そ−１５℃以下（例えば凡そ−７０℃以上−１５℃以下）となるように設計されていることが適当である。ここで、アクリル系ポリマーのＴｇとは、該ポリマーの合成に用いられるモノマー成分の組成に基づいて、Ｆｏｘの式により求められるＴｇをいう。Ｆｏｘの式とは、以下に示すように、共重合体のＴｇと、該共重合体を構成するモノマーのそれぞれを単独重合したホモポリマーのガラス転移温度Ｔｇｉとの関係式である。
１／Ｔｇ＝Σ（Ｗｉ／Ｔｇｉ）
なお、上記Ｆｏｘの式において、Ｔｇは共重合体のガラス転移温度（単位：Ｋ）、Ｗｉは該共重合体におけるモノマーｉの重量分率（重量基準の共重合割合）、Ｔｇｉはモノマーｉのホモポリマーのガラス転移温度（単位：Ｋ）を表す。
【００４２】
Ｔｇの算出に使用するホモポリマーのガラス転移温度としては、公知資料に記載の値を用いるものとする。例えば、以下に挙げるモノマーについては、該モノマーのホモポリマーのガラス転移温度として、以下の値を使用する。
２−エチルヘキシルアクリレート    −７０℃
イソノニルアクリレート            −６０℃
ｎ−ブチルアクリレート            −５５℃
エチルアクリレート                −２２℃
メチルアクリレート                    ８℃
メチルメタクリレート              １０５℃
２−ヒドロキシエチルアクリレート  −１５℃
４−ヒドロキシブチルアクリレート  −４０℃
酢酸ビニル                          ３２℃
アクリル酸                        １０６℃
メタクリル酸                      ２２８℃
【００４３】
上記で例示した以外のモノマーのホモポリマーのガラス転移温度については、「Polymer Handbook」（第３版、John Wiley & Sons， Inc.， 1989）に記載の数値を用いるものとする。本文献に複数種類の値が記載されているモノマーについては、最も高い値を採用する。上記Polymer Handbookにも記載されていない場合には、特開２００７−５１２７１号公報に記載の測定方法により得られる値を用いるものとする。
【００４４】
特に限定するものではないが、被着体（例えば、固定対象の部材）に対する密着性の観点から、アクリル系ポリマーのＴｇは、凡そ−２５℃以下であることが有利であり、好ましくは凡そ−３５℃以下、より好ましくは凡そ−４０℃以下である。一態様において、凝集力の観点から、アクリル系ポリマーのＴｇは、例えば凡そ−６５℃以上であってよく、凡そ−６０℃以上であってもよく、凡そ−５５℃以上であってもよい。ここに開示される技術は、アクリル系ポリマーのＴｇが凡そ−６５℃以上−３５℃以下（例えば、凡そ−５５℃以上−４０℃以下）である態様で好ましく実施され得る。アクリル系ポリマーのＴｇは、モノマー組成（すなわち、該ポリマーの合成に使用するモノマーの種類や使用量比）を適宜変えることにより調整することができる。
【００４５】
アクリル系ポリマーを得る方法は特に限定されず、溶液重合法、エマルション重合法、バルク重合法、懸濁重合法、光重合法等の、アクリル系ポリマーの合成手法として知られている各種の重合方法を適宜採用することができる。例えば、溶液重合法を好ましく採用し得る。溶液重合を行う際の重合温度は、使用するモノマーおよび溶媒の種類、重合開始剤の種類等に応じて適宜選択することができ、例えば２０℃〜１７０℃程度（典型的には４０℃〜１４０℃程度）とすることができる。
【００４６】
溶液重合に用いる溶媒（重合溶媒）は、従来公知の有機溶媒から適宜選択することができる。例えば、トルエン等の芳香族化合物類（典型的には芳香族炭化水素類）；酢酸エチル等の酢酸エステル類；ヘキサンやシクロヘキサン等の脂肪族または脂環式炭化水素類；１，２−ジクロロエタン等のハロゲン化アルカン類；イソプロピルアルコール等の低級アルコール類（例えば、炭素原子数１〜４の一価アルコール類）；ｔｅｒｔ−ブチルメチルエーテル等のエーテル類；メチルエチルケトン等のケトン類；等から選択されるいずれか１種の溶媒、または２種以上の混合溶媒を用いることができる。
【００４７】
重合に用いる開始剤は、重合方法の種類に応じて、従来公知の重合開始剤から適宜選択することができる。例えば、２，２’−アゾビスイソブチロニトリル（ＡＩＢＮ）等のアゾ系重合開始剤の１種または２種以上を好ましく使用し得る。重合開始剤の他の例としては、過硫酸カリウム等の過硫酸塩；ベンゾイルパーオキサイド、過酸化水素等の過酸化物系開始剤；フェニル置換エタン等の置換エタン系開始剤；芳香族カルボニル化合物；等が挙げられる。重合開始剤のさらに他の例として、過酸化物と還元剤との組み合わせによるレドックス系開始剤が挙げられる。このような重合開始剤は、１種を単独でまたは２種以上を組み合わせて使用することができる。重合開始剤の使用量は、通常の使用量であればよく、例えば、モノマー成分１００重量部に対して凡そ０．００５〜１重量部程度（典型的には凡そ０．０１〜１重量部程度）の範囲から選択することができる。
【００４８】
上記溶液重合によると、アクリル系ポリマーが有機溶媒に溶解した形態の重合反応液が得られる。ここに開示される技術における粘着剤層は、上記重合反応液または該反応液に適当な後処理を施して得られたアクリル系ポリマー溶液を含む粘着剤組成物から形成されたものであり得る。上記アクリル系ポリマー溶液としては、上記重合反応液を必要に応じて適当な粘度（濃度）に調製したものを使用し得る。あるいは、溶液重合以外の重合方法（例えば、エマルション重合、光重合、バルク重合等）でアクリル系ポリマーを合成し、該アクリル系ポリマーを有機溶媒に溶解させて調製したアクリル系ポリマー溶液を用いてもよい。
【００４９】
ここに開示される技術におけるベースポリマー（好適にはアクリル系ポリマー）の重量平均分子量（Ｍｗ）は、特に限定されず、例えば凡そ１０×１０４〜５００×１０４の範囲であり得る。粘着性能の観点から、ベースポリマーのＭｗは、凡そ３０×１０４〜２００×１０４（より好ましくは凡そ４５×１０４〜１５０×１０４、典型的には凡そ６５×１０４〜１３０×１０４）の範囲にあることが好ましい。ここでＭｗとは、ＧＰＣ（ゲルパーミエーションクロマトグラフィ）により得られた標準ポリスチレン換算の値をいう。ＧＰＣ装置としては、例えば機種名「ＨＬＣ−８３２０ＧＰＣ」（カラム：ＴＳＫｇｅｌＧＭＨ−Ｈ（Ｓ）、東ソー社製）を用いることができる。
【００５０】
（防錆剤）
ここに開示される技術における粘着剤層は、アゾール系防錆剤を含有する。アゾール系防錆剤としては、ヘテロ原子を２個以上含む五員環芳香族化合物であって、それらのヘテロ原子の少なくとも１個が窒素原子であるアゾール系化合物を有効成分とするものが好ましく用いられ得る。上記アゾール系化合物としては、従来から銅等の金属の防錆剤として使用されてきたアゾール系化合物を適宜採用し得る。
【００５１】
このようなアゾール系化合物としては、例えば、イミダゾール、ピラゾール、オキサゾール、イソオキサゾール、チアゾール、イソチアゾール、セレナゾール、１，２，３−トリアゾール、１，２，４−トリアゾール、１，２，５−オキサジアゾール、１，３，４−オキサジアゾール、１，２，３−チアジアゾール、１，２，４−チアジアゾール、１，３，４−チアジアゾール、テトラゾール、１，２，３，４−チアトリアゾール等のアゾール類；これらの誘導体；これらのアミン塩；これらの金属塩；等が挙げられる。アゾール類の誘導体の例としては、アゾール環と他の環、例えばベンゼン環との縮合環を含む構造の化合物が挙げられる。具体例としては、インダゾール、ベンゾイミダゾール、ベンゾトリアゾール（すなわち、１，２，３−トリアゾールのアゾール環とベンゼン環とが縮合した構造の１，２，３−ベンゾトリアゾール）、ベンゾチアゾール等、および、さらにこれらの誘導体であるアルキルベンゾトリアゾール（例えば、５−メチルベンゾトリアゾール、５−エチルベンゾトリアゾール、５−ｎ−プロピルベンゾトリアゾール、５−イソブチルベンゾトリアゾール、４−メチルベンゾトリアゾール）、アルコキシベンゾトリアゾール（例えば５−メトキシベンゾトリアゾール）、アルキルアミノベンゾトリアゾール、アルキルアミノスルホニルベンゾトリアゾール、メルカプトベンゾトリアゾール、ヒドロキシベンゾトリアゾール、ニトロベンゾトリアゾール（例えば４−ニトロベンゾトリアゾール）、ハロベンゾトリアゾール（例えば５−クロロベンゾトリアゾール）、ヒドロキシアルキルベンゾトリアゾール、ヒドロベンゾトリアゾール、アミノベンゾトリアゾール、（置換アミノメチル）−トリルトリアゾール、カルボキシベンゾトリアゾール、Ｎ−アルキルベンゾトリアゾール、ビスベンゾトリアゾール、ナフトトリアゾール、メルカプトベンゾチアゾール、アミノベンゾチアゾール等、これらのアミン塩、これらの金属塩等が挙げられる。アゾール類の誘導体の他の例として、非縮合環構造のアゾール類誘導体、例えば３−アミノ−１，２，４−トリアゾールや５−フェニル−１Ｈ−テトラゾール等のように非縮合のアゾール環上に置換基を有する構造の化合物が挙げられる。アゾール系化合物は、１種を単独でまたは２種以上を組み合わせて用いることができる。
【００５２】
アゾール系防錆剤として使用し得る化合物の好適例として、ベンゾトリアゾール系化合物を有効成分とするベンゾトリアゾール系防錆剤が挙げられる。ここに開示される技術は、例えば、上記ベースポリマーがアクリル系ポリマーであり、かつ上記防錆剤がベンゾトリアゾール系防錆剤である態様で好ましく実施され得る。このような態様において、金属腐食防止性がよく、かつ部材の保持性能に優れた粘着シートが好適に実現され得る。
【００５３】
上記ベンゾトリアゾール系化合物としては、ベンゾトリアゾール骨格を有する化合物であれば、特に限定されないが、下記式（２）で表される構造を有することが、より優れた腐食防止効果が得られるという観点から好ましい。
【００５４】
【化１】
2018028051.tif 000003
【００５５】
ここで、上記式（２）において、Ｒ１はベンゼン環上の置換基であって、例えば炭素原子数１〜６のアルキル基、炭素原子数１〜６のアルコキシ基、炭素原子数６〜１４のアリール基、カルボキシ基、炭素原子数２〜６のカルボキシアルキル基、アミノ基、モノまたはジ−Ｃ１−１０アルキルアミノ基、アミノ−Ｃ１−６アルキル基、モノまたはジ−Ｃ１−１０アルキルアミノ−Ｃ１−６アルキル基、メルカプト基、炭素原子数１〜６のアルコキシカルボニル基、等の置換基から選択され得る。上記式（２）中のｎは０〜４の整数であり、ｎが２以上である場合、上記式（２）に含まれるｎ個のＲ１は、互いに同一であってもよく異なっていてもよい。上記式（２）中のＲ２は、水素原子、炭素原子数１〜１２のアルキル基、炭素原子数１〜１２のアルコキシ基、炭素原子数６〜１４のアリール基、アミノ基、モノまたはジ−Ｃ１−１０アルキルアミノ基、アミノ−Ｃ１−６アルキル基、モノまたはジ−Ｃ１−１０アルキルアミノ−Ｃ１−６アルキル基、メルカプト基、炭素原子数１〜１２のアルコキシカルボニル基、等の置換基から選択され得る。Ｒ１とＲ２とは、同一であってもよく異なってもよい。式（２）で表わされるベンゾトリアゾール系化合物の好適例として、１，２，３−ベンゾトリアゾール、５−メチルベンゾトリアゾール、４−メチルベンゾトリアゾール、カルボキシベンゾトリアゾール等が挙げられる。
【００５６】
アゾール系防錆剤（例えば、ベンゾトリアゾール系防錆剤）の含有量は特に限定されず、例えば、ベースポリマー１００重量部に対して０．０１重量部以上（典型的には０．０５重量部以上）とすることができる。より良好な金属腐食防止効果を得る観点から、上記含有量は、０．１重量部以上であってよく、０．３重量部以上でもよく、０．５重量部以上でもよい。一方、粘着剤の凝集力（例えば耐熱凝集力）を高める観点から、アゾール系防錆剤の含有量は、通常、ベースポリマー１００重量部に対して８重量部未満とすることが適当であり、６重量部以下としてもよく、５重量部以下としてもよい。
【００５７】
特に限定するものではないが、一態様において、粘着剤層におけるアゾール系防錆剤の含有量は、ベースポリマーを構成するモノマー成分に含まれるカルボキシ基含有モノマー１０重量部当たり、０．２重量部以上に相当する量とすることができる。上記カルボキシ基含有モノマー１０重量部当たりのアゾール系防錆剤の含有量は、０．５重量部以上であってもよく、１重量部以上でもよく、１．５重量部以上でもよい。カルボキシ基含有モノマー１０重量部当たりのアゾール系防錆剤の含有量の増大により、金属腐食防止効果が向上する傾向にある。いくつかの態様において、カルボキシ基含有モノマー１０重量部当たりのアゾール系防錆剤の含有量は、例えば４重量部以上であってよく、６重量部以上でもよい。また、金属腐食防止効果と部材の保持性能とを好適に両立する観点から、カルボキシ基含有モノマー１０重量部当たりのアゾール系防錆剤の含有量は、例えば３０重量部以下であってよく、２０重量部以下でもよく、１５重量部以下でもよく、１０重量部以下でもよく、５重量部以下（例えば３重量部以下）でもよい。
【００５８】
ここに開示される粘着剤層は、本発明の効果を大きく損なわない限度で、必要に応じて、アゾール系防錆剤以外の防錆剤をさらに含有してもよい。そのような防錆剤の例としては、特に限定されないが、例えば、アミン化合物、亜硝酸塩類、安息香酸アンモニウム、フタル酸アンモニウム、ステアリン酸アンモニウム、パルミチン酸アンモニウム、オレイン酸アンモニウム、炭酸アンモニウム、ジシクロヘキシルアミン安息香酸塩、尿素、ウロトロピン、チオ尿素、カルバミン酸フェニル、シクロヘキシルアンモニウム−Ｎ−シクロヘキシルカルバメート（ＣＨＣ）等が挙げられる。これらアゾール系以外の防錆剤（非アゾール系防錆剤）は、１種を単独でまたは２種以上を組み合わせて用いることができる。ここに開示される技術は、非アゾール系防錆剤を実質的に使用しない態様でも好ましく実施され得る。
【００５９】
上記アミン化合物としては、例えば２−アミノ−２−メチル−１−プロパノール、モノエタノールアミン、モノイソプロパノールアミン、ジエチルエタノールアミン、アンモニアやアンモニア水等のヒドロキシ基含有アミン化合物；モルホリン等の環状アミン；シクロヘキシルアミン等の環状アルキルアミン化合物；３−メトキシプロピルアミン等の直鎖状アルキルアミン等が挙げられる。また、亜硝酸塩類としては、例えば、ジシクロヘキシルアンモニウムナイトライト（ＤＩＣＨＡＮ）、ジイソプロピルアンモニウムナイトライト（ＤＩＰＡＮ）、亜硝酸ナトリウム、亜硝酸カリウム、亜硝酸カルシウム等が挙げられる。
【００６０】
（架橋剤）
ここに開示される技術における架橋剤としては、イソシアネート系架橋剤と、該イソシアネート系架橋剤とは架橋性官能基の種類が異なる少なくとも一種の架橋剤とが組み合わせて用いられる。本発明者は、カルボキシ基含有モノマーが共重合されたベースポリマー（典型的にはアクリル系ポリマー）とイソシアネート系架橋剤とを組み合わせて使用することにより、耐熱凝集力を効果的に向上させ得ることを見出した。ところが、上記構成において、カルボキシ基含有モノマーの使用により懸念される金属腐食を防止するためにアゾール系防錆剤を含有させると、耐熱凝集力の向上効果が損なわれることが判明した。ここに開示される技術によると、イソシアネート系架橋剤以外の架橋剤（すなわち、イソシアネート系架橋剤とは架橋性反応基の種類の異なる架橋剤。以下「非イソシアネート系架橋剤」ともいう。）とイソシアネート系架橋剤とを組み合わせて用いることにより、アゾール系防錆剤を含む構成において、高い耐熱凝集力と優れた金属腐食防止性とを好適に両立させることができる。なお、ここに開示される技術における粘着剤層は、上記架橋剤を、架橋反応後の形態、架橋反応前の形態、部分的に架橋反応した形態、これらの中間的または複合的な形態等で含有し得る。上記架橋剤は、典型的には、専ら架橋反応後の形態で粘着剤層に含まれている。
【００６１】
イソシアネート系架橋剤としては、多官能イソシアネート（１分子当たり平均２個以上のイソシアネート基を有する化合物をいい、イソシアヌレート構造を有するものを包含する。）が好ましく使用され得る。イソシアネート系架橋剤は、１種を単独でまたは２種以上を組み合わせて用いることができる。
【００６２】
多官能イソシアネートの例として、脂肪族ポリイソシアネート類、脂環族ポリイソシアネート類、芳香族ポリイソシアネート類等が挙げられる。
脂肪族ポリイソシアネート類の具体例としては、１，２−エチレンジイソシアネート；１，２−テトラメチレンジイソシアネート、１，３−テトラメチレンジイソシアネート、１，４−テトラメチレンジイソシアネート等のテトラメチレンジイソシアネート；１，２−ヘキサメチレンジイソシアネート、１，３−ヘキサメチレンジイソシアネート、１，４−ヘキサメチレンジイソシアネート、１，５−ヘキサメチレンジイソシアネート、１，６−ヘキサメチレンジイソシアネート、２，５−ヘキサメチレンジイソシアネート等のヘキサメチレンジイソシアネート；２−メチル−１，５−ペンタンジイソシアネート、３−メチル−１，５−ペンタンジイソシアネート、リジンジイソシアネート、等が挙げられる。
【００６３】
脂環族ポリイソシアネート類の具体例としては、イソホロンジイソシアネート；１，２−シクロヘキシルジイソシアネート、１，３−シクロヘキシルジイソシアネート、１，４−シクロヘキシルジイソシアネート等のシクロヘキシルジイソシアネート；１，２−シクロペンチルジイソシアネート、１，３−シクロペンチルジイソシアネート等のシクロペンチルジイソシアネート；水素添加キシリレンジイソシアネート、水素添加トリレンジイソシアネート、水素添加ジフェニルメタンジイソシアネート、水素添加テトラメチルキシレンジイソシアネート、４，４’−ジシクロヘキシルメタンジイソシアネート、等が挙げられる。
【００６４】
芳香族ポリイソシアネート類の具体例としては、２，４−トリレンジイソシアネート、２，６−トリレンジイソシアネート、４，４’−ジフェニルメタンジイソシアネート、２，４’−ジフェニルメタンジイソシアネート、２，２’−ジフェニルメタンジイソシアネート、４，４’−ジフェニルエーテルジイソシアネート、２−ニトロジフェニル−４，４’−ジイソシアネート、２，２’−ジフェニルプロパン−４，４’−ジイソシアネート、３，３’−ジメチルジフェニルメタン−４，４’−ジイソシアネート、４，４’−ジフェニルプロパンジイソシアネート、ｍ−フェニレンジイソシアネート、ｐ−フェニレンジイソシアネート、ナフチレン−１，４−ジイソシアネート、ナフチレン−１，５−ジイソシアネート、３，３’−ジメトキシジフェニル−４，４’−ジイソシアネート、キシリレン−１，４−ジイソシアネート、キシリレン−１，３−ジイソシアネート等が挙げられる。
【００６５】
好ましい多官能イソシアネートとして、１分子当たり平均して３個以上のイソシアネート基を有する多官能イソシアネートが例示される。かかる３官能以上のイソシアネートは、２官能または３官能以上のイソシアネートの多量体（典型的には２量体または３量体）、誘導体（例えば、多価アルコールと２分子以上の多官能イソシアネートとの付加反応生成物）、重合物等であり得る。例えば、ジフェニルメタンジイソシアネートの２量体や３量体、ヘキサメチレンジイソシアネートのイソシアヌレート体（イソシアヌレート構造の３量体付加物）、トリメチロールプロパンとトリレンジイソシアネートとの反応生成物、トリメチロールプロパンとヘキサメチレンジイソシアネートとの反応生成物、ポリメチレンポリフェニルイソシアネート、ポリエーテルポリイソシアネート、ポリエステルポリイソシアネート、等の多官能イソシアネートが挙げられる。かかる多官能イソシアネートの市販品としては、旭化成ケミカルズ社製の商品名「デュラネートＴＰＡ−１００」、東ソー社製の商品名「コロネートＬ」、同「コロネートＨＬ」、同「コロネートＨＫ」、同「コロネートＨＸ」、同「コロネート２０９６」等が挙げられる。
【００６６】
イソシアネート系架橋剤の使用量は特に限定されない。例えば、ベースポリマー１００重量部に対して、凡そ０．５重量部以上とすることができる。より高い凝集力（特に耐熱凝集力）を得る観点から、ベースポリマー１００重量部に対するイソシアネート系架橋剤の使用量は、例えば１．０重量部以上とすることができ、１．５重量部以上としてもよい。一方、被着体に対する密着性向上の観点から、上記イソシアネート系架橋剤の使用量は、通常、ベースポリマー１００重量部に対して１０重量部以下とすることが適当であり、８重量部以下としてもよく、５重量部以下（例えば３重量部以下）としてもよい。一態様において、ベースポリマー１００重量部に対するイソシアネート系架橋剤の使用量を、凡そ１重量部以上凡そ７重量部以下（例えば凡そ１．５重量部以上凡そ５重量部以下）とすることができる。
【００６７】
イソシアネート系架橋剤と組み合わせて用いられる非イソシアネート系架橋剤の種類は特に制限されず、従来公知の架橋剤から適宜選択して用いることができる。そのような架橋剤としては、例えば、エポキシ系架橋剤、オキサゾリン系架橋剤、アジリジン系架橋剤、メラミン系架橋剤、カルボジイミド系架橋剤、ヒドラジン系架橋剤、アミン系架橋剤、過酸化物系架橋剤、金属キレート系架橋剤、金属アルコキシド系架橋剤、金属塩系架橋剤、シランカップリング剤等が挙げられる。非イソシアネート系架橋剤は、１種を単独でまたは２種以上を組み合わせて用いることができる。
【００６８】
好ましい一態様において、非イソシアネート系架橋剤としてエポキシ系架橋剤を採用することができる。エポキシ系架橋剤としては、１分子中に２個以上のエポキシ基を有する化合物を特に制限なく用いることができる。１分子中に３〜５個のエポキシ基を有するエポキシ系架橋剤が好ましい。エポキシ系架橋剤は、１種を単独でまたは２種以上を組み合わせて用いることができる。
【００６９】
特に限定するものではないが、エポキシ系架橋剤の具体例として、例えばＮ，Ｎ，Ｎ’，Ｎ’−テトラグリシジル−ｍ−キシレンジアミン、１，３−ビス（Ｎ，Ｎ−ジグリシジルアミノメチル）シクロヘキサン、１，６−ヘキサンジオールジグリシジルエーテル、ポリエチレングリコールジグリシジルエーテル、ポリグリセロールポリグリシジルエーテル等が挙げられる。エポキシ系架橋剤の市販品としては、三菱ガス化学社製の商品名「ＴＥＴＲＡＤ−Ｃ」および商品名「ＴＥＴＲＡＤ−Ｘ」、ＤＩＣ社製の商品名「エピクロンＣＲ−５Ｌ」、ナガセケムテックス社製の商品名「デナコールＥＸ−５１２」、日産化学工業社製の商品名「ＴＥＰＩＣ−Ｇ」等が挙げられる。
【００７０】
エポキシ系架橋剤の使用量は特に限定されない。エポキシ系架橋剤の使用量は、例えば、ベースポリマー１００重量部に対して、０重量部を超えて凡そ１重量部以下（典型的には凡そ０．００１〜０．５重量部）とすることができる。凝集力の向上効果を好適に発揮する観点から、通常、エポキシ系架橋剤の使用量は、ベースポリマー１００重量部に対して凡そ０．００２重量部以上とすることが適当であり、凡そ０．００５重量部以上が好ましく、凡そ０．００８重量部以上がより好ましい。また、被着体に対する密着性向上の観点から、通常、エポキシ系架橋剤の使用量は、ベースポリマー１００重量部に対して凡そ０．２重量部以下とすることが適当であり、凡そ０．１重量部以下とすることが好ましく、凡そ０．０５重量部未満がより好ましく、凡そ０．０３重量部未満（例えば凡そ０．０２５重量部以下）がさらに好ましい。
【００７１】
ここに開示される技術において、イソシアネート系架橋剤の含有量と非イソシアネート系架橋剤（例えばエポキシ系架橋剤）の含有量との関係は特に限定されない。非イソシアネート系架橋剤の含有量は、例えば、イソシアネート系架橋剤の含有量の凡そ１／５０以下とすることができる。被着体に対する密着性と凝集力とをより好適に両立する観点から、非イソシアネート系架橋剤の含有量は、重量基準で、イソシアネート系架橋剤の含有量の凡そ１／７５以下とすることが適当であり、凡そ１／１００以下（例えば１／１５０以下）とすることが好ましい。また、イソシアネート系架橋剤と非イソシアネート系架橋剤（例えばエポキシ系架橋剤）とを組み合わせて用いることによる効果を好適に発揮する観点から、通常、非イソシアネート系架橋剤の含有量は、イソシアネート系架橋剤の含有量の凡そ１／１０００以上、例えば凡そ１／５００以上とすることが適当である。
【００７２】
（粘着付与樹脂）
ここに開示される技術における粘着剤層には、粘着付与樹脂を含有させることができる。これにより、粘着シートの剥離強度を高め、部材の保持性能を向上させ得る。粘着付与樹脂としては、フェノール系粘着付与樹脂、テルペン系粘着付与樹脂、変性テルペン系粘着付与樹脂、ロジン系粘着付与樹脂、炭化水素系粘着付与樹脂、エポキシ系粘着付与樹脂、ポリアミド系粘着付与樹脂、エラストマー系粘着付与樹脂、ケトン系粘着付与樹脂等の、公知の各種粘着付与樹脂から選択される１種または２種以上を用いることができる。
【００７３】
フェノール系粘着付与樹脂の例には、テルペンフェノール樹脂、水素添加テルペンフェノール樹脂、アルキルフェノール樹脂およびロジンフェノール樹脂が含まれる。
テルペンフェノール樹脂とは、テルペン残基およびフェノール残基を含むポリマーを指し、テルペン類とフェノール化合物との共重合体（テルペン−フェノール共重合体樹脂）と、テルペン類の単独重合体または共重合体をフェノール変性したもの（フェノール変性テルペン樹脂）との双方を包含する概念である。このようなテルペンフェノール樹脂を構成するテルペン類の好適例としては、α−ピネン、β−ピネン、リモネン（ｄ体、ｌ体およびｄ／ｌ体（ジペンテン）を包含する。）等のモノテルペン類が挙げられる。水素添加テルペンフェノール樹脂とは、このようなテルペンフェノール樹脂を水素化した構造を有する水素添加テルペンフェノール樹脂をいう。水添テルペンフェノール樹脂と称されることもある。
アルキルフェノール樹脂は、アルキルフェノールとホルムアルデヒドから得られる樹脂（油性フェノール樹脂）である。アルキルフェノール樹脂の例としては、ノボラックタイプおよびレゾールタイプのものが挙げられる。
ロジンフェノール樹脂は、典型的には、ロジン類または上記の各種ロジン誘導体（ロジンエステル類、不飽和脂肪酸変性ロジン類および不飽和脂肪酸変性ロジンエステル類を包含する。）のフェノール変性物である。ロジンフェノール樹脂の例には、ロジン類または上記の各種ロジン誘導体にフェノールを酸触媒で付加させ熱重合する方法等により得られるロジンフェノール樹脂が含まれる。
【００７４】
テルペン系粘着付与樹脂の例には、α−ピネン、β−ピネン、ｄ−リモネン、ｌ−リモネン、ジペンテン等のテルペン類（典型的にはモノテルペン類）の重合体が含まれる。１種のテルペン類の単独重合体であってもよく、２種以上のテルペン類の共重合体であってもよい。１種のテルペン類の単独重合体としては、α−ピネン重合体、β−ピネン重合体、ジペンテン重合体等が挙げられる。変性テルペン樹脂の例としては、上記テルペン樹脂を変性したものが挙げられる。具体的には、スチレン変性テルペン樹脂、水素添加テルペン樹脂等が例示される。
【００７５】
ここでいうロジン系粘着付与樹脂の概念には、ロジン類およびロジン誘導体樹脂の双方が包含される。ロジン類の例には、ガムロジン、ウッドロジン、トール油ロジン等の未変性ロジン（生ロジン）；これらの未変性ロジンを水素添加、不均化、重合等により変性した変性ロジン（水素添加ロジン、不均化ロジン、重合ロジン、その他の化学的に修飾されたロジン等）；が含まれる。
【００７６】
ロジン誘導体樹脂は、典型的には上記のようなロジン類の誘導体である。ここでいうロジン系樹脂の概念には、未変性ロジンの誘導体および変性ロジン（水素添加ロジン、不均化ロジンおよび重合ロジンを包含する。）の誘導体が包含される。例えば、未変性ロジンとアルコール類とのエステルである未変性ロジンエステルや、変性ロジンとアルコール類とのエステルである変性ロジンエステル等のロジンエステル類；例えば、ロジン類を不飽和脂肪酸で変性した不飽和脂肪酸変性ロジン類；例えば、ロジンエステル類を不飽和脂肪酸で変性した不飽和脂肪酸変性ロジンエステル類；例えば、ロジン類または上記の各種ロジン誘導体（ロジンエステル類、不飽和脂肪酸変性ロジン類および不飽和脂肪酸変性ロジンエステル類を包含する。）のカルボキシ基を還元処理したロジンアルコール類；例えば、ロジン類または上記の各種ロジン誘導体の金属塩；等が挙げられる。ロジンエステル類の具体例としては、未変性ロジンまたは変性ロジン（水素添加ロジン、不均化ロジン、重合ロジン等）のメチルエステル、トリエチレングリコールエステル、グリセリンエステル、ペンタエリスリトールエステル等が挙げられる。
【００７７】
炭化水素系粘着付与樹脂の例としては、脂肪族系炭化水素樹脂、芳香族系炭化水素樹脂、脂肪族系環状炭化水素樹脂、脂肪族・芳香族系石油樹脂（スチレン−オレフィン系共重合体等）、脂肪族・脂環族系石油樹脂、水素添加炭化水素樹脂、クマロン系樹脂、クマロンインデン系樹脂等の各種の炭化水素系の樹脂が挙げられる。
【００７８】
粘着付与樹脂の軟化点は特に限定されない。凝集力向上の観点から、一態様において、軟化点（軟化温度）が凡そ８０℃以上（好ましくは凡そ１００℃以上）である粘着付与樹脂を好ましく採用し得る。ここに開示される技術は、粘着剤層に含まれる粘着付与樹脂の総量を１００重量％として、そのうち５０重量％超（より好ましくは７０重量％超、例えば９０重量％超）が上記軟化点を有する粘着付与樹脂である態様で好ましく実施され得る。例えば、このような軟化点を有するフェノール系粘着付与樹脂（テルペンフェノール樹脂等）を好ましく用いることができる。粘着付与樹脂は、例えば、軟化点が凡そ１３５℃以上（さらには凡そ１４０℃以上）のテルペンフェノール樹脂を含んでいてもよい。粘着付与樹脂の軟化点の上限は特に制限されない。被着体に対する密着性向上の観点から、一態様において、軟化点が凡そ２００℃以下（より好ましくは凡そ１８０℃以下）の粘着付与樹脂を好ましく使用し得る。なお、粘着付与樹脂の軟化点は、ＪＩＳ  Ｋ２２０７に規定する軟化点試験方法（環球法）に基づいて測定することができる。
【００７９】
粘着剤層が粘着付与樹脂を含む場合において、該粘着付与樹脂の使用量は特に限定されず、例えばベースポリマー１００重量部に対して１〜１００重量部程度の範囲で適宜設定し得る。剥離強度を向上させる効果を好適に発揮する観点から、ベースポリマー（例えばアクリル系ポリマー）１００重量部に対する粘着付与樹脂の使用量は、通常、５重量部以上とすることが適当であり、１０重量部以上とすることが好ましく、１５重量部以上としてもよい。また、耐熱凝集力の観点から、ベースポリマー（例えばアクリル系ポリマー）１００重量部に対する粘着付与樹脂の使用量は、通常、５０重量部以下とすることが適当であり、４０重量部以下としてもよく、３０重量部以下としてもよい。
【００８０】
好ましい一態様として、上記粘着付与樹脂が１種または２種以上のフェノール系粘着付与樹脂（典型的にはテルペンフェノール樹脂）を含む態様が挙げられる。ここに開示される技術は、例えば、粘着付与樹脂の総量を１００重量％として、そのうち凡そ２５重量％以上（より好ましくは凡そ３０重量％以上）がテルペンフェノール樹脂である態様で好ましく実施され得る。粘着付与樹脂の総量の凡そ５０重量％以上がテルペンフェノール樹脂であってもよく、凡そ８０重量％以上（例えば凡そ９０重量％以上）がテルペンフェノール樹脂であってもよい。粘着付与樹脂の実質的に全部（例えば凡そ９５〜１００重量％、さらには凡そ９９〜１００重量％）がテルペンフェノール樹脂であってもよい。
【００８１】
特に限定するものではないが、ここに開示される技術の一態様において、上記粘着付与樹脂は、水酸基価が２０ｍｇＫＯＨ／ｇより高い粘着付与樹脂を含み得る。なかでも水酸基価が３０ｍｇＫＯＨ／ｇ以上の粘着付与樹脂が好ましい。以下、水酸基価が３０ｍｇＫＯＨ／ｇ以上の粘着付与樹脂を「高水酸基価樹脂」ということがある。このような高水酸基価樹脂を含む粘着付与樹脂によると、被着体に対する密着性に優れ、かつ凝集力の高い粘着剤層が実現され得る。一態様において、上記粘着付与樹脂は、水酸基価が５０ｍｇＫＯＨ／ｇ以上（より好ましくは７０ｍｇＫＯＨ／ｇ以上）の高水酸基価樹脂を含んでいてもよい。
【００８２】
上記水酸基価の値としては、ＪＩＳ  Ｋ００７０：１９９２に規定する電位差滴定法により測定される値を採用することができる。具体的な測定方法は以下に示すとおりである。
［水酸基価の測定方法］
１．試薬
（１）アセチル化試薬としては、無水酢酸約１２．５ｇ（約１１．８ｍＬ）を取り、これにピリジンを加えて全量を５０ｍＬにし、充分に攪拌したものを使用する。または、無水酢酸約２５ｇ（約２３．５ｍＬ）を取り、これにピリジンを加えて全量を１００ｍＬにし、充分に攪拌したものを使用する。
（２）測定試薬としては、０．５ｍｏｌ／Ｌ水酸化カリウムエタノール溶液を使用する。
（３）その他、トルエン、ピリジン、エタノールおよび蒸留水を準備する。
２．操作
（１）平底フラスコに試料約２ｇを精秤採取し、アセチル化試薬５ｍＬおよびピリジン１０ｍＬを加え、空気冷却管を装着する。
（２）上記フラスコを１００℃の浴中で７０分間加熱した後、放冷し、冷却管の上部から溶剤としてトルエン３５ｍＬを加えて攪拌した後、蒸留水１ｍＬを加えて攪拌することにより無水酢酸を分解する。分解を完全にするため再度浴中で１０分間加熱し、放冷する。
（３）エタノール５ｍＬで冷却管を洗い、取り外す。次いで、溶剤としてピリジン５０ｍＬを加えて攪拌する。
（４）０．５ｍｏｌ／Ｌ水酸化カリウムエタノール溶液を、ホールピペットを用いて２５ｍＬ加える。
（５）０．５ｍｏｌ／Ｌ水酸化カリウムエタノール溶液で電位差滴定を行う。得られた滴定曲線の変曲点を終点とする。
（６）空試験は、試料を入れないで上記（１）〜（５）を行う。
３．計算
以下の式により水酸基価を算出する。
水酸基価（ｍｇＫＯＨ／ｇ）＝［（Ｂ−Ｃ）×ｆ×２８．０５］／Ｓ＋Ｄ
ここで、
Ｂ：  空試験に用いた０．５ｍｏｌ／Ｌ水酸化カリウムエタノール溶液の量（ｍＬ）、
Ｃ：  試料に用いた０．５ｍｏｌ／Ｌ水酸化カリウムエタノール溶液の量（ｍＬ）、
ｆ：  ０．５ｍｏｌ／Ｌ水酸化カリウムエタノール溶液のファクター、
Ｓ：  試料の重量（ｇ）、
Ｄ：  酸価、
２８．０５：  水酸化カリウムの分子量５６．１１の１／２、
である。
【００８３】
高水酸基価樹脂としては、上述した各種の粘着付与樹脂のうち所定値以上の水酸基価を有するものを用いることができる。高水酸基価樹脂は、１種を単独でまたは２種以上を組み合わせて用いることができる。例えば、高水酸基価樹脂として、水酸基価が３０ｍｇＫＯＨ／ｇ以上のフェノール系粘着付与樹脂を好ましく採用し得る。好ましい一態様では、粘着付与樹脂として、少なくとも水酸基価３０ｍｇＫＯＨ／ｇ以上のテルペンフェノール樹脂を使用する。テルペンフェノール樹脂は、フェノールの共重合割合によって水酸基価を任意にコントロールすることができるので好都合である。
【００８４】
高水酸基価樹脂の水酸基価の上限は特に限定されない。ベースポリマーとの相溶性等の観点から、高水酸基価樹脂の水酸基価は、通常、凡そ２００ｍｇＫＯＨ／ｇ以下が適当であり、好ましくは凡そ１８０ｍｇＫＯＨ／ｇ以下、より好ましくは凡そ１６０ｍｇＫＯＨ／ｇ以下、さらに好ましくは凡そ１４０ｍｇＫＯＨ／ｇ以下である。ここに開示される技術は、粘着付与樹脂が水酸基価３０〜１６０ｍｇＫＯＨ／ｇの高水酸基価樹脂（例えばフェノール系粘着付与樹脂、好ましくはテルペンフェノール樹脂）を含む態様で好ましく実施され得る。一態様において、水酸基価３０〜８０ｍｇＫＯＨ／ｇ（例えば３０〜６５ｍｇＫＯＨ／ｇ）の高水酸基価樹脂を好ましく採用し得る。他の一態様において、水酸基価７０〜１４０ｍｇＫＯＨ／ｇの高水酸基価樹脂を好ましく採用し得る。
【００８５】
特に限定するものではないが、高水酸基価樹脂を使用する場合、粘着剤層に含まれる粘着付与樹脂全体に占める高水酸基価樹脂（例えばテルペンフェノール樹脂）の割合は、例えば凡そ２５重量％以上とすることができ、凡そ３０重量％以上が好ましく、凡そ５０重量％以上（例えば凡そ８０重量％以上、典型的には凡そ９０重量％以上）がより好ましい。粘着付与樹脂の実質的に全部（例えば凡そ９５〜１００重量％、さらには凡そ９９〜１００重量％）が高水酸基価樹脂であってもよい。
【００８６】
（着色剤）
粘着剤層には着色剤を含有させることができる。これにより粘着剤層の光透過性（遮光性）を調整することができる。例えば、粘着剤層の光透過率を調整することができる。粘着剤層の光透過性を調整することは、該粘着剤層を含む粘着シートの光透過性の調整にも役立ち得る。また、着色剤を比誘電率の調整に利用することもできる。
【００８７】
着色剤としては、従来公知の顔料や染料を用いることができる。顔料としては、例えば、炭酸亜鉛、酸化亜鉛、硫化亜鉛、タルク、カオリン、炭酸カルシウム、酸化チタン、シリカ、フッ化リチウム、フッ化カルシウム、硫酸バリウム、アルミナ、ジルコニア、酸化鉄系、水酸化鉄系、酸化クロム系、スピネル型焼成系、クロム酸系、クロムバーミリオン系、紺青系、アルミニウム粉末系、ブロンズ粉末系、銀粉末系、リン酸カルシウム等の無機顔料や、フタロシアニン系、アゾ系、縮合アゾ系、アゾレーキ系、アントラキノン系、ペリレン・ペリノン系、インジゴ系、チオインジゴ系、イソインドリノン系、アゾメチン系、ジオキサジン系、キナクリドン系、アニリンブラック系、トリフェニルメタン系、カーボンブラック系等の有機顔料が挙げられる。染料としては、例えば、アゾ系染料、アントラキノン、キノンフタロン、スチリル、ジフェニルメタン、トリフェニルメタン、オキサジン、トリアジン、キサンタン、メタン、アゾメチン、アクリジン、ジアジンが挙げられる。着色剤は、１種を単独でまたは２種以上を適宜組み合わせて用いることができる。
【００８８】
少量の着色剤により遮光性を効率よく調節し得ることから、黒色着色剤を好ましく使用し得る。黒色着色剤の具体例としては、カーボンブラック（ファーネスブラック、チャンネルブラック、アセチレンブラック、サーマルブラック、ランプブラック、松煙等）、グラファイト、酸化銅、二酸化マンガン、アニリンブラック、ペリレンブラック、チタンブラック、シアニンブラック、活性炭、フェライト（非磁性フェライト、磁性フェライト等）、マグネタイト、酸化クロム、酸化鉄、二硫化モリブデン、クロム錯体、アントラキノン系着色剤等が挙げられる。なかでもカーボンブラックが好ましい。
【００８９】
着色剤の配合量は、所望の光透過率を満たす粘着剤層が形成されるように設定することができ、特に限定されない。通常は、ベースポリマー１００重量部に対して０．５重量部以上とすることが適当であり、１．０重量部以上が好ましく、１．５重量部以上がより好ましい。また、着色剤の配合量は、例えば、ベースポリマー１００重量部に対して１５重量部以下とすることができる。着色剤の配合により起こり得る粘着特性の低下を抑制する観点から、着色剤の配合量は、通常、ベースポリマー１００重量部に対して１２重量部以下とすることが適当であり、１０重量部以下とすることが好ましく、８重量部以下とすることがより好ましい。好ましい一態様において、ベースポリマー１００重量部に対する着色剤の配合量を７重量部以下とすることができる。
また、粘着剤層における着色剤の含有量は、通常、粘着剤層の０．３重量％以上とすることが適当であり、０．５重量％以上が好ましく、１．０重量％以上がより好ましい。着色剤の含有量は、例えば、１３重量％未満とすることができ、１０重量％未満が好ましく、９重量％未満がより好ましく、７重量％未満がさらに好ましい。好ましい一態様において、粘着剤層の着色剤含有量を６重量％未満とすることができる。
【００９０】
（その他の添加剤）
粘着剤組成物には、上述した各成分以外に、必要に応じてレベリング剤、架橋助剤、可塑剤、軟化剤、帯電防止剤、老化防止剤、紫外線吸収剤、酸化防止剤、光安定剤等の、粘着剤の分野において一般的な各種の添加剤が含まれていてもよい。このような各種添加剤については、従来公知のものを常法により使用することができ、特に本発明を特徴づけるものではないので、詳細な説明は省略する。
【００９１】
ここに開示される粘着剤層（粘着剤からなる層）は、水系粘着剤組成物、溶剤型粘着剤組成物、ホットメルト型粘着剤組成物、紫外線や電子線等のような活性エネルギー線の照射により効果する活性エネルギー線硬化型粘着剤組成物から形成された粘着剤層であり得る。水系粘着剤組成物とは、水を主成分とする溶媒（水系溶媒）中に粘着剤（粘着剤層形成成分）を含む形態の粘着剤組成物のことをいい、典型的には、水分散型粘着剤組成物（粘着剤の少なくとも一部が水に分散した形態の組成物）等と称されるものが含まれる。また、溶剤型粘着剤組成物とは、有機溶媒中に粘着剤を含む形態の粘着剤組成物のことをいう。ここに開示される技術は、粘着特性等の観点から、溶剤型粘着剤組成物から形成された粘着剤層を備える態様で好ましく実施され得る。
【００９２】
（粘着剤層の形成）
ここに開示される粘着剤層は、従来公知の方法によって形成することができる。例えば、剥離性を有する表面（剥離面）に粘着剤組成物を付与して乾燥させることにより粘着剤層を形成する方法を採用することができる。支持基材を有する構成の粘着シートでは、例えば、該支持基材に粘着剤組成物を直接付与（典型的には塗布）して乾燥させることにより粘着剤層を形成する方法（直接法）を採用することができる。また、剥離性を有する表面（剥離面）に粘着剤組成物を付与して乾燥させることにより該表面上に粘着剤層を形成し、その粘着剤層を支持基材に転写する方法（転写法）を採用してもよい。上記剥離面としては、例えば、後述する剥離ライナーの表面を好ましく利用し得る。なお、ここに開示される粘着剤層は典型的には連続的に形成されるが、このような形態に限定されるものではなく、例えば点状、ストライプ状等の規則的あるいはランダムなパターンに形成された粘着剤層であってもよい。
【００９３】
粘着剤組成物の塗布は、例えば、グラビアロールコーター、ダイコーター、バーコーター等の、従来公知のコーターを用いて行うことができる。あるいは、含浸やカーテンコート法等により粘着剤組成物を塗布してもよい。
架橋反応の促進、製造効率向上等の観点から、粘着剤組成物の乾燥は加熱下で行うことが好ましい。乾燥温度は、例えば４０〜１５０℃程度とすることができ、通常は６０〜１３０℃程度とすることが好ましい。粘着剤組成物を乾燥させた後、さらに、粘着剤層内における成分移行の調整、架橋反応の進行、粘着剤層内に存在し得る歪の緩和等を目的としてエージングを行ってもよい。
【００９４】
粘着剤層の厚さは特に制限されない。粘着シートが過度に厚くなることを避ける観点から、粘着剤層の厚さは、通常、凡そ１００μｍ以下が適当であり、好ましくは凡そ７０μｍ以下、より好ましくは凡そ５０μｍ以下（例えば凡そ３０μｍ以下）である。粘着剤層の厚さの下限は特に制限されないが、被着体に対する密着性の観点からは、凡そ４μｍ以上とすることが有利であり、好ましくは凡そ６μｍ以上、より好ましくは凡そ１０μｍ以上（例えば凡そ１５μｍ以上）である。
【００９５】
（粘着剤層の比誘電率）
ここに開示される粘着シートは、３００ｋＨｚにおける比誘電率が３以上（例えば３．１以上）である粘着剤層を含み得る。ここで比誘電率とは、ＪＩＳ  Ｋ６９１１に定義されている誘電率のことをいう。粘着剤層の３００ｋＨｚにおける比誘電率は、ＪＩＳ  Ｋ６９１１に準じて測定することができる。後述する実施例においても同様である。以下、特記しない場合、この明細書において比誘電率とは、３００ｋＨｚにおける比誘電率のことをいう。
粘着剤層の比誘電率が高いことは、感圧センサ（例えば、静電容量方式の感圧センサ）に貼り付けて用いられることが想定される粘着シートにおいて、該感圧センサの感度向上等の観点から有利となり得る。比誘電率の高い粘着剤層を含む粘着シートは、典型的には両面粘着シート（好ましくは、基材レスの両面粘着シート）の形態で、例えば静電容量方式の感圧センサの固定等に好ましく用いられ得る。粘着剤層の比誘電率の上限は特に制限されないが、金属腐食防止性と部材の保持性能とを高レベルで両立する粘着シートが得られやすいことから、通常は６以下が適当であり、例えば５以下であってもよい。
粘着剤層の比誘電率は、例えば、ベースポリマーを構成するモノマー成分の組成（例えば、主モノマーの種類、カルボキシ基含有モノマーの使用量、官能基含有モノマーの使用の有無および使用量等）、架橋剤の使用量等により調節することができる。
【００９６】
＜支持基材＞
ここに開示される粘着シートが片面粘着タイプまたは両面粘着タイプの基材付き粘着シートの形態である態様において、粘着剤層を支持（裏打ち）する基材としては、樹脂フィルム、紙、布、ゴムシート、発泡体シート、金属箔、これらの複合体等を用いることができる。樹脂フィルムの例としては、ポリエチレン（ＰＥ）、ポリプロピレン（ＰＰ）、エチレン・プロピレン共重合体等のポリオレフィン製フィルム；ポリエチレンテレフタレート（ＰＥＴ）等のポリエステルフィルム；塩化ビニル樹脂フィルム；酢酸ビニル樹脂フィルム；ポリイミド樹脂フィルム；ポリアミド樹脂フィルム；フッ素樹脂フィルム；セロハン等が挙げられる。紙の例としては、和紙、クラフト紙、グラシン紙、上質紙、合成紙、トップコート紙等が挙げられる。布の例としては、各種繊維状物質の単独または混紡等による織布や不織布等が挙げられる。上記繊維状物質としては、綿、スフ、マニラ麻、パルプ、レーヨン、アセテート繊維、ポリエステル繊維、ポリビニルアルコール繊維、ポリアミド繊維、ポリオレフィン繊維等が例示される。ゴムシートの例としては、天然ゴムシート、ブチルゴムシート等が挙げられる。発泡体シートの例としては、発泡ポリウレタンシート、発泡ポリクロロプレンゴムシート等が挙げられる。金属箔の例としては、アルミニウム箔、銅箔等が挙げられる。
【００９７】
なお、ここでいう不織布は、主として粘着テープその他の粘着シートの分野において使用される粘着シート用不織布を指す概念であって、典型的には一般的な抄紙機を用いて作製されるような不織布（いわゆる「紙」と称されることもある。）をいう。また、ここでいう樹脂フィルムとは、典型的には非多孔質の樹脂シートであって、例えば不織布とは区別される（すなわち、不織布を含まない）概念である。上記樹脂フィルムは、無延伸フィルム、一軸延伸フィルム、二軸延伸フィルムのいずれであってもよい。
【００９８】
支持基材の厚さは特に限定されない。粘着シートが過度に厚くなることを避ける観点から、支持基材の厚さは、例えば凡そ２００μｍ以下（例えば凡そ１００μｍ以下）とすることができる。粘着シートの使用目的や使用態様に応じて、支持基材の厚さは、凡そ７０μｍ以下であってよく、凡そ３０μｍ以下でもよく、凡そ１０μｍ以下（例えば凡そ５μｍ以下）でもよい。支持基材の厚さの下限は特に制限されない。粘着シートの取扱い性（ハンドリング性）や加工性等の観点から、支持基材の厚さは、通常は凡そ２μｍ以上が適当であり、好ましくは凡そ５μｍ以上、例えば凡そ１０μｍ以上である。
【００９９】
支持基材の表面には、コロナ放電処理、プラズマ処理、紫外線照射処理、酸処理、アルカリ処理、下塗り剤の塗布等の、従来公知の表面処理が施されていてもよい。このような表面処理は、支持基材と粘着剤層との密着性、言い換えると粘着剤層の支持基材への投錨性を向上させるための処理であり得る。
【０１００】
＜剥離ライナー＞
ここに開示される技術において、粘着剤層の形成、粘着シートの作製、使用前の粘着シートの保存、流通、形状加工等の際に、剥離ライナーを用いることができる。剥離ライナーとしては、特に限定されず、例えば、樹脂フィルムや紙等のライナー基材の表面に剥離処理層を有する剥離ライナーや、フッ素系ポリマー（ポリテトラフルオロエチレン等）やポリオレフィン系樹脂（ポリエチレン、ポリプロピレン等）の低接着性材料からなる剥離ライナー等を用いることができる。上記剥離処理層は、例えば、シリコーン系、長鎖アルキル系、フッ素系、硫化モリブデン等の剥離処理剤により上記ライナー基材を表面処理して形成されたものであり得る。
【０１０１】
＜粘着シート＞
ここに開示される粘着シート（粘着剤層を含み、支持基材を有する構成ではさらに支持基材を含むが、剥離ライナーは含まない。）の総厚さは特に限定されない。粘着シートの総厚さは、例えば凡そ３００μｍ以下とすることができ、薄型化の観点から、通常は凡そ２００μｍ以下が適当であり、凡そ１００μｍ以下（例えば凡そ７０μｍ以下）であってもよい。粘着シートの厚さの下限は特に限定されないが、通常は凡そ４μｍ以上とすることが適当であり、好ましくは凡そ６μｍ以上、より好ましくは凡そ１０μｍ以上（例えば凡そ１５μｍ以上）である。なお、基材レスの粘着シートでは、粘着剤層の厚さが粘着シートの厚さとなる。
【０１０２】
ここに開示される粘着シートは、後述する実施例に記載の方法で行われる衝撃接着強さ試験において、０．２５ｍＪ／ｃｍ２以上の衝撃接着強さを示すものであり得る。このような粘着シートは、せん断方向への衝撃に対する耐久性に優れた接合手段となり得る。したがって、例えば、落下や衝突による衝撃に曝されることが想定される携帯電子機器における部材固定手段として好ましく用いられ得る。ここに開示される技術によると、衝撃接着強さ０．３０ｍＪ／ｃｍ２以上（より好ましくは０．３５ｍＪ／ｃｍ２以上、例えば０．４０ｍＪ／ｃｍ２以上）のせん断衝撃耐性を示す粘着シートが提供され得る。衝撃接着強さの上限は特に制限されず、例えば１．００ｍＪ／ｃｍ２以下であり得る。他の特性（例えば耐熱保持力）との両立をより高レベルで実現しやすくする観点から、衝撃接着強さは、例えば０．７０ｍＪ／ｃｍ２以下であってよく、０．６０ｍＪ／ｃｍ２以下であってもよく、０．５０ｍＪ／ｃｍ２以下であってもよい。
衝撃接着強さは、例えば、ベースポリマーを構成するモノマー成分の組成（例えば、カルボキシ基含有モノマーの使用量、官能基含有モノマーの使用の有無および使用量）、架橋剤の使用量等により調節することができる。
【０１０３】
ここに開示される粘着シートは、後述する実施例に記載の方法で行われる高温保持力試験において１時間以上保持するレベルの耐熱凝集力を示すことが好ましい。このような粘着シートは、部材の固定に用いられて、該部材の固定位置を精度よく維持することができる。例えば、高温環境におかれ得る製品や、せん断方向への応力が長時間加わり得るような製品において部材を固定する態様で使用されても、該部材の位置ずれを高度に抑制し得る。したがって、小型化や高集積化の観点から組み付け精度や位置精度の向上が望まれる携帯電子機器において、部材（例えばセンサ類）を固定する用途に好適である。ここに開示される粘着シートの好ましい用途の一例として、高度な位置精度が求められるタッチパネル用感圧センサの固定が挙げられる。ここに開示される技術の好ましい一態様によると、上記高温保持力試験において、１時間後の位置ずれが１ｍｍ以下（より好ましくは０．７０ｍｍ以下、さらに好ましくは０．５０ｍｍ以下）に留まるレベルの耐熱凝集力を示す粘着シートが提供され得る。
【０１０４】
ここに開示される粘着シートは、後述する実施例に記載の方法で行われる腐食性試験において、６５℃、９０％ＲＨの条件において銅板の変色が目視で認められるようになるまでの時間が２００時間以上であることが好ましく、５００時間以上であることがより好ましい。このような金属腐食防止性を有する粘着シートは、電子機器の部材（例えば、表面に銅等による導電性の回路パターンが印刷された基板や、該基板を少なくとも一部に備ええる感圧センサ等の電子部品）を固定する用途に好適である。
【０１０５】
ここに開示される粘着シートは、ポリエチレンテレフタレート（ＰＥＴ）に対する室温剥離強度、すなわちＰＥＴを被着体として室温（２３℃）において測定される１８０度剥離強度（以下「対ＰＥＴ室温剥離強度」ともいう。）が、１５Ｎ／２５ｍｍ以上（より好ましくは１７Ｎ／２５ｍｍ以上、例えば１９Ｎ／２５ｍｍ以上）であることが好ましい。このような粘着シートは、ＰＥＴやポリイミド等のような樹脂材料により構成された表面を少なくとも一部に有する部材の固定に適している。対ＰＥＴ室温剥離強度の上限は特に制限されないが、良好な耐熱凝集力との両立を容易とする観点から、例えば４０Ｎ／２５ｍｍ以下であってよく、３０Ｎ／２５ｍｍ以下であってもよい。
【０１０６】
対ＰＥＴ室温剥離強度は、次のようにして測定することができる。具体的には、厚さ５０μｍのＰＥＴフィルム（商品名「ルミラーＳ１０」、東レ社製）をステンレス鋼板に両面粘着テープで固定したものを被着体として使用する。粘着シートを幅２５ｍｍ、長さ１００ｍｍのサイズにカットした測定サンプルを用意し、２３℃、５０％ＲＨの環境下にて上記測定サンプルの粘着面を上記被着体の表面（ＰＥＴフィルムの表面）に、２ｋｇのローラを１往復させて圧着する。これを同環境下に３０分間放置した後、万能引張圧縮試験機を使用して、ＪＩＳ  Ｚ０２３７：２００９に準じて、引張速度３００ｍｍ／分、剥離角度１８０度の条件で、剥離強度（Ｎ／２５ｍｍ）を測定する。万能引張圧縮試験機としては、例えばミネベア社製の「引張圧縮試験機、ＴＧ−１ｋＮ」を用いることができる。基材レスの両面粘着シートでは、該粘着シートの一方の粘着面（測定対象の粘着面とは反対側の面）に適当な樹脂フィルムを貼り付けて裏打ちした後に、その裏打ちされた粘着シートを上記のサイズにカットして測定サンプルを作製するとよい。裏打ち用フィルムとしては、例えば東レ社製の商品名「ルミラーＳ１０」を使用するとよい。後述の実施例においても同様である。
【０１０７】
＜用途＞
ここに開示される粘着シートは、典型的には両面粘着シートの形態で、部材を固定する用途に好ましく利用され得る。上記両面粘着シートは、基材レスでもよく、基材付きでもよい。薄型化の観点から、一態様において、基材レスの両面粘着シートの形態が好ましく採用され得る。
ここに開示される粘着シートは、例えば、携帯電子機器における部材固定用途に好適である。上記携帯電子機器の非限定的な例には、携帯電話、スマートフォン、タブレット型パソコン、ノート型パソコン、各種ウェアラブル機器（例えば、腕時計のように手首に装着するリストウェア型、クリップやストラップ等で体の一部に装着するモジュラー型、メガネ型（単眼型や両眼型。ヘッドマウント型も含む。）を包含するアイウェア型、シャツや靴下、帽子等に例えばアクセサリの形態で取り付ける衣服型、イヤホンのように耳に取り付けるイヤウェア型等）、デジタルカメラ、デジタルビデオカメラ、音響機器（携帯音楽プレーヤー、ＩＣレコーダー等）、計算機（電卓等）、携帯ゲーム機器、電子辞書、電子手帳、電子書籍、車載用情報機器、携帯ラジオ、携帯テレビ、携帯プリンター、携帯スキャナ、携帯モデム等が含まれる。ここに開示される粘着シートは、例えば、このような携帯電子機器のうち感圧センサを備える携帯電子機器内において、感圧センサと他の部材とを固定する目的で好ましく利用され得る。好ましい一態様では、粘着シートは、画面上の位置を指示するための装置（典型的にはペン型、マウス型の装置）と位置を検出するための装置とで、画面に対応する板（典型的にはタッチパネル）の上で絶対位置を指定することを可能とする機能を備える電子機器（典型的には携帯電子機器）内において、感圧センサと他の部材とを固定するために用いられ得る。なお、この明細書において「携帯」とは、単に携帯することが可能であるだけでは充分ではなく、個人（標準的な成人）が相対的に容易に持ち運び可能なレベルの携帯性を有することを意味するものとする。
【０１０８】
ここに開示される粘着シートは、例えば、携帯電子機器における感圧センサの固定に好ましく用いられ得る。すなわち、粘着シートの一方の粘着面が感圧センサに貼り付けられる態様で好ましく用いられ得る。貼付け対象（被着体）となる感圧センサの好適例として、タッチパネル用の感圧センサが挙げられる。例えば、指押し等の強さを識別して応答することが可能なタッチパネル用感圧センサの固定に、ここに開示される粘着シートは好ましく用いられ得る。そのような感圧センサは、例えば、一または複数のコンデンサプレートを備え、タッチパネルの表示面（例えばガラス面）を指で押し込むと該タッチパネルと上記コンデンサプレートとの距離が縮まることを利用して単なる接触（タッチ）と押込みとを区別し得るように構成され得る。このような感圧センサは、好ましくはディスプレイモジュールの背面側（例えば、液晶パネルを備える携帯電子機器では、典型的にはバックライトよりも背面側）に配置され、一態様においてディスプレイパネルの最も背面側に配置され得る。貼付け対象である感圧センサは、典型的には、フレキシブル印刷回路基板（ＦＰＣ）を少なくとも一部に備える。上記ＦＰＣは、電気絶縁体からなる層（絶縁層）を備えており、この絶縁層の表面に、導電性材料（典型的には銅または銅合金）によって回路パターンが形成されている。ＦＰＣには、要求性能、機能に応じて導電性または絶縁性の層がさらに設けられ得る。そのようなＦＰＣは、複数の回路基板が積層された多層構造を有するものであり得る。ここに開示される粘着シートは、典型的には、感圧センサを構成するＦＰＣの裏面（回路パターン形成面とは反対側の表面）に貼り付けられる。より具体的には、粘着シートは、感圧センサの裏面を構成する絶縁層に貼り付けられる。
【０１０９】
上記のような絶縁層を構成する絶縁材料としては、特に限定されるものではないが、例えばポリイミド系樹脂、アクリル系樹脂、ポリエーテルニトリル系樹脂、ポリエーテルスルホン系樹脂、ポリエステル系樹脂（ポリエチレンテレフタレート系樹脂、ポリエチレンナフタレート系樹脂等）、ポリ塩化ビニル系樹脂、ポリフェニレンスルフィド系樹脂、ポリエーテルエーテルケトン系樹脂、ポリアミド系樹脂（いわゆるアラミド樹脂等）、ポリアリレート系樹脂、ポリカーボネート系樹脂、液晶ポリマー等の樹脂材料（典型的にはプラスチック材）を好ましく用いることができる。なかでも、耐熱性に優れるポリイミド系樹脂は感圧センサ用の絶縁層構成材料として好ましく用いられており、この用途に利用される粘着シートは、ポリイミド樹脂に対して良好な接着性を示すことが望ましい。なお、絶縁層の表面には、粘着シートとの密着性を確保するため、各種の表面処理（例えば、コロナ放電処理、プラズマ処理、粗面化処理、加水分解処理等）が施され得る。上記感圧センサの構成要素としての絶縁層の厚さは、特に限定されないが、凡そ２μｍ以上が適当であり、通常は４μｍ以上（典型的には８μｍ以上、例えば１５μｍ以上）である。絶縁層の上限は特に限定されず、凡そ１２０μｍ以下（典型的には４０μｍ以下、例えば２５μｍ以下）である。なお、絶縁層表面への回路パターン（典型的には銅等の金属パターン）の形成は、公知の方法を適宜採用、改変して行うことができ、特に本発明を特徴づけるものではないので、詳細な説明は省略する。
【０１１０】
また、粘着シートの他方の粘着面（感圧センサを固定する粘着面とは反対面に位置する粘着面）は、各種の物体（例えば部材）に貼り付けられる。典型的には、各種電子機器の構成部材に貼り付けられる。特に限定されるものではないが、携帯電話、スマートフォン、タブレット型パソコン等の携帯電子機器の筐体やモーター、基板、カバー、あるいはＦＰＣの裏面に配置される電磁波シールドや補強板等の裏面部材に、ここに開示される粘着シートの他方の粘着面は貼り付けられ得る。ここに開示される粘着シートは、薄厚であっても良好な接着機能を発揮し得るので、小型化や省スペースに対する要求が顕著な携帯電子機器用途に好ましく利用され得る。
【０１１１】
上記感圧センサの固定対象物（例えば電磁波シールドや補強板等の裏面部材）を構成する材料としては、特に限定されるものではないが、例えば、銅、銀、金、鉄、錫、パラジウム、アルミニウム、ニッケル、チタン、クロム、亜鉛等、またはこれらの２種以上を含む合金等の金属材料や、上記絶縁層構成材料として例示した各種樹脂材料、アルミナ、ジルコニア、ソーダガラス、石英ガラス、カーボン等の無機材料等が挙げられる。なかでも、銅やアルミニウム、ステンレス等の金属材料や、ポリイミド系樹脂やアラミド樹脂、ポリフェニレンスルフィド系樹脂等の樹脂材料（典型的にはプラスチック材）が広く用いられている。また、上記固定対象物は、単層構造、多層構造のいずれの形態であってもよく、粘着シートを貼り付ける表面（貼付け面）には、各種の表面処理が施されていてもよい。特に限定されるものではないが、固定対象物の一例として、厚さが１μｍ以上（典型的には５μｍ以上、例えば６０μｍ以上、さらには１２０μｍ以上）１５００μｍ以下（例えば８００μｍ以下）程度の裏面部材が挙げられる。
【０１１２】
ここに開示される粘着シートは、その一方の粘着面を感圧センサに貼り合わせた後に、他方の粘着面を物体（例えば、携帯電子機器を構成する他の部材）に貼り付ける態様で好ましく用いられる。この態様では、感圧センサに貼り付けられた粘着シートは、感圧センサとの積層構造体において粘着剤層として機能する。かかる粘着剤層付き感圧センサは、感圧センサ側とは反対側に位置する他方の粘着面が剥離ライナーに保護された状態であり得る。上記剥離ライナーは、感圧センサの固定対象である物体に貼り付ける際に上記他方の粘着面から除去される。あるいは、他の一態様では、粘着シートは、その他方の粘着面を物体（感圧センサの固定対象物。例えば部材）に貼り合わせた後に、一方の粘着面を感圧センサに貼り付けて用いられる。その場合、物体に貼り付けられた粘着シート（粘着剤層ともいえる。）の一方の粘着面は、感圧センサに貼り付けられる前は、剥離ライナーで保護された状態であり得る。粘着シートを用いて感圧センサを物体に固定した後には、物体（例えば部材）と、感圧センサと、該物体と該感圧センサとを接合する粘着剤層と、を備える積層構造を有する電子機器（典型的には携帯電子機器）が得られる。
【０１１３】
この明細書により開示される事項には以下のものが含まれる。
（１）  粘着剤層を含む粘着シートであって、
上記粘着剤層は、ベースポリマーと、架橋性官能基の種類が互いに異なる二種以上の架橋剤と、アゾール系防錆剤と、を含む粘着剤組成物から形成された粘着剤層であり、
上記二種以上の架橋剤のうち一種はイソシアネート系架橋剤であり、
上記ベースポリマーを構成するモノマー成分はカルボキシ基含有モノマーを含み、
上記粘着剤層における上記アゾール系防錆剤の含有量は、上記ベースポリマー１００重量部に対して８重量部未満である、粘着シート。
（２）  上記粘着剤層は、３００ｋＨｚにおける比誘電率が凡そ３以上（例えば凡そ３以上凡そ６以下）である、上記（１）に記載の粘着シート。
（３）  上記ベースポリマーを構成するモノマー成分は、Ｃ１−４アルキル（メタ）アクリレートを該モノマー成分の凡そ５０重量％以上（例えば凡そ７０重量％以上、または凡そ９０重量％以上、典型的には凡そ９９重量％以下）含む、上記（１）または（２）に記載の粘着シート。
（４）  上記モノマー成分における上記カルボキシ基含有モノマーの含有量は、凡そ３重量％超（例えば凡そ３．５重量％以上、または凡そ４重量％以上、典型的には凡そ１５重量％以下、例えば７重量％未満）である、上記（１）〜（３）のいずれかに記載の粘着シート。
（５）  上記アゾール系防錆剤の含有量は、上記カルボキシ基含有モノマー１０重量部当たり、凡そ０．２重量部以上（例えば凡そ０．５重量部以上）かつ凡そ１５重量部以下（例えば１０重量部以下、または凡そ５重量部以下）である、上記（１）〜（４）のいずれかに記載の粘着シート。
（６）  上記アゾール系防錆剤は、１，２，３−ベンゾトリアゾール、５−メチルベンゾトリアゾール、４−メチルベンゾトリアゾールおよびカルボキシベンゾトリアゾールからなる群から選択される少なくとも１種のベンゾトリアゾール系化合物を含む、上記（１）〜（５）のいずれかに記載の粘着シート。
（７）  上記粘着剤層は粘着付与樹脂を含む、上記（１）〜（６）のいずれかに記載の粘着シート。
（８）  上記粘着付与樹脂の含有量は、上記ベースポリマー１００重量部に対して凡そ１０重量部以上凡そ５０重量部以下である、上記（７）に記載の粘着シート。
（９）  上記粘着付与樹脂として、水酸基価が凡そ３０ｍｇＫＯＨ／ｇ以上の粘着付与樹脂を含む、上記（７）または（８）に記載の粘着シート。
（１０）  上記粘着付与樹脂として、水酸基価が凡そ７０ｍｇＫＯＨ／ｇ以上の粘着付与樹脂を含む、上記（７）〜（９）のいずれかに記載の粘着シート。
（１１）  上記粘着付与樹脂としてテルペンフェノール系樹脂を含む、上記（７）〜（１０）のいずれかに記載の粘着シート。
（１２）  上記粘着剤層は、水酸基価が凡そ３０〜６５ｍｇＫＯＨ／ｇのテルペンフェノール樹脂を、上記ベースポリマー１００重量部に対して凡そ１０〜５０重量部含む、上記（７）に記載の粘着シート。
（１３）  上記粘着剤層は、水酸基価が凡そ７０〜１５０ｍｇＫＯＨ／ｇのテルペンフェノール樹脂を、上記ベースポリマー１００重量部に対して凡そ１０〜５０重量部含む、上記（７）に記載の粘着シート。
（１４）  ＰＥＴに対する室温剥離強度が凡そ１５Ｎ／２５ｍｍ以上（例えば凡そ１７Ｎ／２５ｍｍ以上、典型的には凡そ４０Ｎ／２５ｍｍ以下、例えば凡そ３０Ｎ／２５ｍｍ以下）である、上記（１）〜（１３）のいずれかに記載の粘着シート。
（１５）  アルミニウムに対する室温剥離強度が凡そ１５Ｎ／２５ｍｍ以上（例えば凡そ１７Ｎ／２５ｍｍ以上、典型的には凡そ４０Ｎ／２５ｍｍ以下、例えば凡そ３０Ｎ／２５ｍｍ以下）である、上記（１）〜（１４）のいずれかに記載の粘着シート。
（１６）  ＰＥＴに対する耐熱剥離強度が凡そ７Ｎ／２５ｍｍ以上（例えば凡そ９Ｎ／２５ｍｍ以上、典型的には凡そ３０Ｎ／２５ｍｍ以下）である上記（１）〜（１５）のいずれかに記載の粘着シート。
（１７）  アルミニウムに対する耐熱剥離強度が凡そ５Ｎ／２５ｍｍ以上（例えば凡そ１０Ｎ／２５ｍｍ以上、典型的には凡そ３０Ｎ／２５ｍｍ以下、例えば凡そ２０Ｎ／２５ｍｍ以下）である、上記（１）〜（１６）のいずれかに記載の粘着シート。
（１８）  衝撃接着強さが凡そ０．３０ｍＪ／ｃｍ２以上（例えば凡そ０．４０ｍＪ／ｃｍ２以上、典型的には凡そ１．００ｍＪ／ｃｍ２以下、例えば凡そ０．７０ｍＪ／ｃｍ２以下）である、上記（１）〜（１７）のいずれかに記載の粘着シート。
（１９）  実施例に記載の高温保持力試験におけるズレ距離が凡そ１ｍｍ以下（例えば凡そ０．５ｍｍ以下）である、上記（１）〜（１８）のいずれかに記載の粘着シート。
（２０）  上記粘着剤組成物における上記イソシアネート系架橋剤の含有量は、上記ベースポリマー１００重量部に対して凡そ０．５重量部以上凡そ１０重量部以下である、上記（１）〜（１９）のいずれかに記載の粘着シート。
（２１）  上記二種以上の架橋剤のうち上記イソシアネート系架橋剤以外の一種は、エポキシ系架橋剤、オキサゾリン系架橋剤、アジリジン系架橋剤、メラミン系架橋剤、カルボジイミド系架橋剤、ヒドラジン系架橋剤、アミン系架橋剤、過酸化物系架橋剤、金属キレート系架橋剤、金属アルコキシド系架橋剤、金属塩系架橋剤およびシランカップリング剤からなる群から選択される少なくとも一種の非イソシアネート系架橋剤である、上記（１）〜（２０）のいずれかに記載の粘着シート。
（２２）  上記非イソシアネート系架橋剤はエポキシ系架橋剤を含む、上記（２１）に記載の粘着シート。
（２３）  上記粘着剤組成物における上記非イソシアネート系架橋剤（例えばエポキシ系架橋剤）の含有量は、重量基準で、上記イソシアネート系架橋剤の含有量の凡そ１／１０００以上凡そ１／５０以下である、上記（２１）または（２２）に記載の粘着シート。
（２４）  上記粘着剤層の厚さが凡そ１０μｍ以上凡そ５０μｍ以下である、上記（１）〜（２３）のいずれかに記載の粘着シート。
（２５）  基材レスの両面粘着シートとして構成されている、上記（１）〜（２４）のいずれか一項に記載の粘着シート。
（２６）  粘着剤層を含む粘着シートであって、
上記粘着剤層は、ベースポリマーと、架橋性官能基の種類が互いに異なる二種以上の架橋剤と、アゾール系防錆剤と、粘着付与樹脂と、を含む粘着剤組成物から形成された粘着剤層であり、
上記ベースポリマーを構成するモノマー成分は、Ｃ１−４アルキル（メタ）アクリレートを該モノマー成分の７０重量％以上含み、
上記ベースポリマーを構成するモノマー成分は、該モノマー成分の３．５重量％以上１０重量％以下のカルボキシ基含有モノマーを含み、
上記粘着剤層における上記アゾール系防錆剤の含有量は、上記ベースポリマー１００重量部に対して０．５重量部以上６重量部以下であり、
上記二種以上の架橋剤はイソシアネート系架橋剤およびエポキシ系架橋剤を含み、
上記粘着剤組成物における上記イソシアネート系架橋剤の含有量は、上記ベースポリマー１００重量部に対して０．５重量部以上１０重量部以下であり、
上記粘着剤組成物における上記エポキシ系架橋剤の含有量は、上記イソシアネート系架橋剤の含有量の１／１０００以上１／１００以下であり、
上記粘着付与樹脂の含有量は、上記ベースポリマー１００重量部に対して１０重量部以上５０重量部以下である、粘着シート。
（２７）  携帯電子機器において部材の固定に用いられる、上記（１）〜（２６）のいずれかに記載の粘着シート。
（２８）  上記部材は感圧センサ（例えば、静電容量方式の感圧センサまたは抵抗方式の感圧センサ）である、上記（２７）に記載の粘着シート。
（２９）  感圧センサ（例えば、静電容量方式や抵抗方式の感圧センサ）と、携帯電子機器を構成する他の部材と、上記感圧センサと上記他の部材とを接合する粘着シートと、を備える積層構造を有する携帯電子機器であって、
上記粘着シートは、上記（１）〜（２６）のいずれかに記載の粘着シートである、携帯電子機器。
【実施例】
【０１１４】
以下、本発明に関するいくつかの実施例を説明するが、本発明をかかる実施例に示すものに限定することを意図したものではない。なお、以下の説明における「部」は、特に断りがない限り重量基準である。
【０１１５】
＜粘着シートの作製＞
（例１）
攪拌機、温度計、窒素ガス導入管、還流冷却器および滴下ロートを備えた反応容器に、モノマー成分としてのＢＡ９５部およびＡＡ５部と、重合溶媒としての酢酸エチル２３３部とを仕込み、窒素ガスを導入しながら２時間撹拌した。このようにして重合系内の酸素を除去した後、重合開始剤として０．２部の２，２’−アゾビスイソブチロニトリルを加え、６０℃で８時間溶液重合してアクリル系ポリマーの溶液を得た。このアクリル系ポリマーのＭｗは約７０×１０４であった。
上記アクリル系ポリマー溶液に、該溶液に含まれるアクリル系ポリマー１００部に対して、１，２，３−ベンゾトリアゾール（商品名「ＢＴ−１２０」、城北化学工業社製）０．８部と、粘着付与樹脂としてテルペンフェノール樹脂（商品名「ＹＳポリスターＴ−１１５」、軟化点約１１５℃、水酸基価３０〜６０ｍｇＫＯＨ／ｇ、ヤスハラケミカル社製；以下「粘着付与樹脂Ａ」という。）２０部と、架橋剤としてイソシアネート系架橋剤（商品名「コロネートＬ」、トリメチロールプロパン／トリレンジイソシアネート３量体付加物の７５％酢酸エチル溶液、東ソー社製）２部およびエポキシ系架橋剤（商品名「ＴＥＴＲＡＤ−Ｃ」、１，３−ビス（Ｎ，Ｎ−ジグリシジルアミノメチル）シクロへキサン、三菱瓦斯化学社製）０．０１部とを加え、攪拌混合して粘着剤組成物を調製した。
厚さ３８μｍのポリエステル製剥離ライナー（商品名「ダイアホイルＭＲＦ」、三菱ポリエステル社製）の剥離面に上記粘着剤組成物を塗布し、１００℃で２分間乾燥させて、厚さ２５μｍの粘着剤層を形成した。この粘着剤層に、厚さ２５μｍのポリエステル製剥離ライナー（商品名「ダイアホイルＭＲＦ」、厚さ２５μｍ、三菱ポリエステル社製）の剥離面を貼り合わせた。このようにして、両面が上記２枚のポリエステル製剥離ライナーで保護された厚さ２５μｍの基材レス両面粘着シートを得た。
【０１１６】
（例２〜８）
例１に係る粘着剤組成物の調製において、モノマー成分、粘着付与樹脂、防錆剤および架橋剤の種類と使用量を表１に示すように設定した。その他の点については例１と同様にして、例２〜８に係る粘着剤組成物をそれぞれ調製し、該粘着剤組成物を用いて基材レス両面粘着シートを作製した。
なお、表１中の「粘着付与樹脂Ｂ」は、ヤスハラケミカル社製の商品名「ＹＳポリスターＳ−１４５」（テルペンフェノール樹脂、軟化点約１４５℃、水酸基価７０〜１１０ｍｇＫＯＨ／ｇ）である。
【０１１７】
（例９）
２ＥＨＡ６６部、Ｎ−ビニル−２−ピロリドン（ＮＶＰ）１５部、２−ヒドロキシエチルアクリレート（ＨＥＡ）１８部から構成されるモノマー混合物に、光重合開始剤０．０７部（ＢＡＳＦ製の商品名「イルガキュア１８４」と商品名「イルガキュア６５１」とを１：１の重量比で使用）を配合し、粘度が約２０Ｐａ・ｓになるまで紫外線を照射して、上記モノマー成分の一部が重合したプレポリマー組成物を得た。次に、該プレポリマー組成物１００部に、ジシクロペンタニルメタクリレート（ＤＣＰＭＡ）とメチルメタクリレート（ＭＭＡ）との低重合物（共重合組成：ＤＣＰＭＡ／ＭＭＡ＝６０／４０）１０部、ヘキサンジオールジアクリレート（ＨＤＤＡ）０．２５部、シランカップリング剤（商品名「ＫＢＭ−４０３」、信越化学工業株式会社製）０．３部および１，２，３−ベンゾトリアゾール（商品名「ＢＴ−１２０」、城北化学工業社製）０．２部添加し、混合して粘着剤組成物（硬化前組成物）を得た。
上記粘着剤組成物を、ポリエチレンテレフタレート（ＰＥＴ）製剥離ライナー（商品名「ＭＲＦ５０」、三菱樹脂株式会社製）上に最終的な厚み（粘着剤層の厚み）が２５μｍとなるように塗布し、その塗布層をＰＥＴ製剥離ライナー（商品名「ＭＲＦ３８」、三菱樹脂株式会社製）で被覆して酸素を遮断した後、照度５ｍＷ／ｃｍ２の紫外線を３００秒間照射して硬化させることにより、両面が剥離ライナーで保護されている厚さ２５μｍの基材レス両面粘着シートを得た。
【０１１８】
（例１０，１１）
例１に係る粘着剤組成物の調製において、防錆剤および架橋剤の種類と使用量を表１に示すように設定し、例１０についてはさらに表１に示す量の黒色顔料（大日精化工業（株）製、商品名「ＡＴＤＮ１０１ブラック」）を使用した。その他の点については例１と同様にして、例１０，１１に係る粘着剤組成物をそれぞれ調製し、該粘着剤組成物を用いて基材レス両面粘着シートを作製した。
【０１１９】
得られた両面粘着シートを２３℃、５０％ＲＨの環境下で１日間養生した後、該両面粘着シートについて以下の評価試験を行った。
【０１２０】
＜評価試験＞
［ＰＥＴに対する剥離強度の測定］
２３℃、５０％ＲＨの測定環境下において、両面粘着シートの一方の粘着面に厚さ５０μｍのＰＥＴフィルムを貼り付けて裏打ちし、幅２５ｍｍ、長さ１００ｍｍのサイズにカットして測定サンプルを作製した。その測定サンプルの他方の粘着面について、上述した方法で対ＰＥＴ室温剥離強度（Ｎ／２５ｍｍ）を測定した。
また、２３℃、５０％ＲＨの環境下で上記対ＰＥＴ室温剥離強度の測定と同様にして測定サンプルを被着体（ＰＥＴフィルムの表面）に貼り付けた後、８５℃の測定環境下において、引張速度３００ｍｍ／分、剥離角度１８０度の条件で対ＰＥＴ耐熱剥離強度（Ｎ／２５ｍｍ）を測定した。結果を表１に示した。
【０１２１】
［アルミニウムに対する剥離強度の測定］
被着体として厚さ３ｍｍのアルミニウム板を用いた他は上記ＰＥＴに対する剥離強度の測定と同様にして、対アルミニウム室温剥離強度および対アルミニウム耐熱剥離強度を測定した。結果を表１に示した。
【０１２２】
［衝撃接着強さの測定］
ＪＩＳ  Ｋ６８５５（国際規格ＩＳＯ  ９６５３に対応する。）に基づく振り子形接着せん断衝撃試験機を使用して、衝撃接着強さを測定した。試験片としては、各例に係る基材レス両面粘着シートを１０ｍｍ角にカットした粘着シート片を用いて、１０ｍｍ角、５ｍｍ厚のステンレス鋼（ＳＵＳ３０４）板を別のステンレス鋼（ＳＵＳ３０４）板の上に３５Ｎの荷重で１０秒間加圧接着した後、室温において４８時間養生したものを使用した。測定は、ハンマーエネルギー２．７５Ｊ、ハンマー速度（衝撃速度）３．５ｍ／秒の条件で行った。
【０１２３】
［高温保持力］
ＪＩＳ  Ｚ０２３７：２００９に準じて、８０℃の温度条件で高温保持力試験を行うことにより、耐熱凝集力を評価した。すなわち、２３℃、５０％ＲＨの環境下において、両面粘着シートの一方の粘着面に厚さ５０μｍのＰＥＴフィルムを貼り付けて裏打ちし、幅１０ｍｍにカットして測定サンプルを作製した。その測定サンプルの他方の粘着面を、被着体としてのベークライト板に、幅１０ｍｍ、長さ２０ｍｍの接着面積にて、２ｋｇのローラを一往復させて貼り付けた。このようにして被着体に貼り付けられた測定サンプルを８０℃の環境下に垂下して３０分間放置した後、上記測定サンプルの自由端に１ｋｇの荷重を付与した。上記荷重が付与された状態で８０℃の環境下に１時間放置した後の測定サンプルについて、最初の貼付け位置からのズレ距離（ｍｍ）を測定した。各例に係る粘着シートにつき３つの測定サンプルを用いて試験を行い（すなわちｎ＝３）、それらのズレ距離の算術平均値を表１に示した。３つの測定サンプルのうち１つでも１時間以内に被着体から剥がれて落下した場合には、表１の耐熱凝集力の欄に「落下」と表示した。
【０１２４】
［腐食性試験］
両面粘着シートの一方の粘着面に、厚さ２００μｍの透明なＰＥＴフィルムを貼り付けて裏打ちし、これを厚さ２５μｍの銅箔の両面に貼り合わせた後、１０ｍｍ角の正方形状に裁断することにより、ＰＥＴフィルム／両面粘着シート／銅箔／両面粘着シート／ＰＥＴフィルムの構造を有する積層体サンプルを作製した。このサンプルを８５℃、８５％ＲＨの高温多湿条件下に保存した。保存開始から２００時間後および５００時間後において、ＰＥＴフィルム越しに銅箔を目視で観察し、外観変化の有無を以下の３段階で評価した。結果を表１に示した。
Ｅ：５００時間後の観察において変色は認められなかった（腐食防止性に優れる）。
Ｇ：５００時間後の観察においてサンプルの角部に若干の変色が認められたが、２００時間後の観察では変色は認められなかった（腐食防止性良好）。
Ｐ：２００時間後の観察において明らかな変色が認められた（腐食防止性に乏しい）。
【０１２５】
［比誘電率測定］
各例に係る粘着剤層（基材レス両面粘着シート）を銅箔と電極の間に挟み、以下の装置により、周波数３００ｋＨｚにおける比誘電率を測定した。測定は３サンプルを作製し、それらの３サンプルの測定値の平均を誘電率とした。なお、粘着剤層の周波数３００ｋＨｚでの比誘電率は、ＪＩＳ  Ｋ６９１１に準じて、下記条件で測定した。結果を表１に示した。
測定方法：容量法（装置：Ａｇｉｌｅｎｔ  Ｔｅｃｈｎｏｌｏｇｉｅｓ  Ｅ４９８０Ａ  Ｐｒｅｃｉｓｉｏｎ  ＬＣＲ Ｍｅｔｅｒ使用）
電極構成：１２．１ｍｍΦ、０．５ｍｍ厚みのアルミニウム板
対向電極：３ｏｚ  銅板
測定環境：２３℃、５５％ＲＨ
【０１２６】
【表１】
2018028051.tif 000004
【０１２７】
表１に示されるように、粘着剤層のベースポリマーがカルボキシ基含有モノマーを含むモノマー組成を有し、かつアゾール系防錆剤を含む組成においてイソシアネート系架橋剤と他の架橋剤とを組み合わせて用いた例１〜６，１０，１１の粘着シートは、粘着剤層のベースポリマーがカルボキシ基含有モノマーを含まない例９に係る粘着シートに比べてせん断衝撃耐性に優れ、例７，８に係る粘着シートに比べて耐熱凝集力が高く、かつ良好な金属腐食防止性を示した。例１，２，４，５，１０，１１に係る粘着シートでは特に良好な結果が得られた。
【０１２８】
以上、本発明の具体例を詳細に説明したが、これらは例示にすぎず、特許請求の範囲を
限定するものではない。特許請求の範囲に記載の技術には、以上に例示した具体例を様々
に変形、変更したものが含まれる。
【符号の説明】
【０１２９】
１，２  粘着シート
２１    粘着剤層
２１Ａ，２１Ｂ  粘着面
３１，３２    剥離ライナー
【図１】
2018028051.tif 000005
【図２】
2018028051.tif 000006
【手続補正書】
【提出日】平成29年8月7日(2017.8.7)
【手続補正１】
【補正対象書類名】特許請求の範囲
【補正対象項目名】全文
【補正方法】変更
【補正の内容】
【特許請求の範囲】
【請求項１】
粘着剤層を含む粘着シートであって、
前記粘着剤層は、ベースポリマーとしてのアクリル系ポリマーと、架橋剤と、アゾール系防錆剤と、を含む粘着剤組成物から形成された粘着剤層であり、
前記架橋剤はイソシアネート系架橋剤およびエポキシ系架橋剤を含み、
前記ベースポリマーを構成するモノマー成分はカルボキシ基含有モノマーを含み、
前記粘着剤層における前記アゾール系防錆剤の含有量は、前記ベースポリマー１００重量部に対して８重量部未満である、粘着シート。
【請求項２】
前記粘着剤層は、３００ｋＨｚにおける比誘電率が３以上である、請求項１に記載の粘着シート。
【請求項３】
前記ベースポリマーを構成するモノマー成分は、炭素原子数が４以下のアルキル基をエステル末端に有する（メタ）アクリレートを該モノマー成分の５０重量％以上含む、請求項１または２に記載の粘着シート。
【請求項４】
前記モノマー成分における前記カルボキシ基含有モノマーの含有量は３重量％超である、請求項１から３のいずれか一項に記載の粘着シート。
【請求項５】
前記粘着剤層における前記アゾール系防錆剤の含有量は、前記ベースポリマーを構成するモノマー成分に含まれる前記カルボキシ基含有モノマー１０重量部当たり０．２重量部以上１５重量部以下である、請求項１から４のいずれか一項に記載の粘着シート。
【請求項６】
前記粘着剤層は粘着付与樹脂を含む、請求項１から５のいずれか一項に記載の粘着シート。
【請求項７】
前記粘着付与樹脂として、水酸基価３０ｍｇＫＯＨ／ｇ以上の粘着付与樹脂を含む、請求項６に記載の粘着シート。
【請求項８】
ポリエチレンテレフタレートに対する室温剥離強度が１５Ｎ／２５ｍｍ以上である、請求項１から７のいずれか一項に記載の粘着シート。
【請求項９】
前記アゾール系防錆剤として、１，２，３−ベンゾトリアゾール、５−メチルベンゾトリアゾール、４−メチルベンゾトリアゾールおよびカルボキシベンゾトリアゾールからなる群から選択される少なくとも１種のベンゾトリアゾール系化合物を含む、請求項１から８のいずれか一項に記載の粘着シート。
【請求項１０】
携帯電子機器において部材の固定に用いられる、請求項１から９のいずれか一項に記載の粘着シート。
【手続補正２】
【補正対象書類名】明細書
【補正対象項目名】０１２６
【補正方法】変更
【補正の内容】
【０１２６】
【表１】
2018028051.tif 000007